(57)【要約】  本発明は、軽量建築要素に関し、当該要素は空間的に延びる第１の波の形状を有し、当該要素の上側は少なくとも１つの波ピークを有し、当該要素の下側は少なくとも１つの波トラフを有し、第１の波は横方向又はラジアル方向に広がっており、前記少なくとも１つの波ピーク及び少なくとも１つの波トラフは第２の波の形態で存在し、当該軽量建築要素は、相互に連結された木材繊維及び木材チップ、もしくは、相互に連結された木材繊維、又は、相互に連結された木材チップを含む又はからなる。【選択図】図５
2019507260.tif 000002
【特許請求の範囲】
【請求項１】
空間的に延びる第１の波の形態を有する軽量建築ボード要素であって、前記要素の上側は少なくとも１つの波ピークを有し、前記要素の下側は少なくとも１つの波トラフを有し、前記第１の波は横方向又は放射状に広がっており、前記軽量建築ボード要素は、相互に連結された木材繊維、もしくは相互に連結された木材チップ、もしくは相互に連結されたＯＳＢチップ、又はこれらのうちの２種以上を含む又はからなるか；又は
表面、特に、平坦な表面に沿って延びている軽量建築ボード要素であって、前記要素は、第１の伝播方向に沿って可変の伸びで前記表面に沿って延びる第１の波打ちプロファイルの第１の波を有し、前記要素の上側の波ピーク及び下側の波トラフは第２の方向に沿って互いに平行に配列しており、前記第２の方向は、前記第１の方向に対して角度αをなし、かつこの表面に沿っており、０°＜α≦９０°、好ましくは約９０°であり、前記要素は、相互に連結された木材繊維、もしくは相互に連結された木材チップ、もしくは相互に連結されたＯＳＢチップ、又はこれらのうちの２種以上を含む又はからなる、
軽量建築ボード要素。
【請求項２】
前記少なくとも１つの波ピーク及び前記少なくとも１つの波トラフが第２の波の形態で存在するか；又は
前記第１の波打ちプロファイルの波ピーク及び波トラフが少なくとも１つの第２の方向に沿う更なる波打ちを有するように前記波打ち軽量建築ボード要素の第２の波の第２の波打ちプロファイルが前記第１の波打ちプロファイルに重ね合わさられている、
請求項１に記載の軽量建築ボード要素。
【請求項３】
前記第２の波の形状が第３の波の形態で存在するか；又は
第３の波の第３の波打ちプロファイルが前記第２の波打ちプロファイルに重ね合わされている、
請求項２に記載の軽量建築ボード要素。
【請求項４】
前記第１の波が、空間軸ｘ、ｙ及びｚを有するデカルト座標系においてｘ方向に広がっており、前記第１の波の振動面がｘ−ｚ平面と平行に延びている場合に、前記第１の波の振動面が前記第２の波の振動面に対して垂直に延びており、
前記第２の波がｙ方向に広がっており、その振動面がｙ−ｚ平面と平行に延びている、
請求項２及び３のいずれか一項に記載の軽量建築ボード要素。
【請求項５】
前記第１の波が、空間軸ｘ、ｙ及びｚを有するデカルト座標系においてｘ方向に広がっており、前記第１の波の振動面がｘ−ｚ平面と平行に延びている場合に、前記第１の波の振動面が前記第２の波の振動面に対して垂直に延びており、
前記第２の波がｙ方向に広がっており、その振動面がｘ−ｙ平面と平行に延びている、
請求項２及び３のいずれか一項に記載の軽量建築ボード要素。
【請求項６】
前記第３の波の振動面がｙ−ｚ平面と平行に延びており、前記第３の波がｙ方向に広がっている、請求項３〜５のいずれか一項に記載の軽量建築ボード要素。
【請求項７】
前記軽量建築ボード要素はストリップ状であり、好ましくは、前記軽量建築ボード要素は四角形であるか、又は、前記軽量建築ボード要素の長さ対幅の比が２：１〜５０：１の範囲内、より好ましくは２：１〜４０：１の範囲内にある、請求項１〜６のいずれか一項に記載の軽量建築ボード要素。
【請求項８】
前記軽量建築ボード要素は、プレスされた木材繊維、プレスされた木材チップ、もしくはプレスされたＯＳＢストランド、又はこれらのうちの２種以上を含む又はからなる、請求項１〜７のいずれか一項に記載の軽量建築ボード要素。
【請求項９】
前記軽量建築ボード要素は接着剤を含み、強度を高めるために、前記接着剤によって、前記繊維もしくはチップ又は前記繊維及びチップが相互に連結されていてもよい、請求項１〜８のいずれか一項に記載の軽量建築ボード要素。
【請求項１０】
前記軽量建築ボード要素の波高が、１〜２０ｍｍ、好ましくは２〜１２ｍｍ、より好ましくは２〜８ｍｍの範囲内にある、請求項１〜９のいずれか一項に記載の軽量建築ボード要素。
【請求項１１】
前記軽量建築ボード要素の厚さが０．２〜５ｍｍの範囲内にあり、波高が２〜１５ｍｍの範囲内にあり、好ましくは、厚さが０．２〜２ｍｍの範囲内にあり、波高が２〜８ｍｍの範囲内にある、請求項１〜９のいずれか一項に記載の軽量建築ボード要素。
【請求項１２】
前記波が、正弦関数又は正弦関数に類似の関数の形状で形成されている、すなわち、前記波が、正弦関数の形態で存在し、及び／又は、正弦波である、請求項１〜１１のいずれか一項に記載の軽量建築ボード要素。
【請求項１３】
前記波ピーク又は波トラフの開き角が、３０°〜１２０°、好ましくは４０°〜１００°、より好ましくは５０°〜９０°、さらに好ましくは６０°〜９０°の範囲内にある、請求項１〜１２のいずれか一項に記載の軽量建築ボード要素。
【請求項１４】
前記波の波長が５〜２０ｍｍの範囲内にある、請求項１〜１３のいずれか一項に記載の軽量建築ボード要素。
【請求項１５】
請求項１〜１４のいずれか一項に記載の軽量建築ボード要素の製造方法であって、
少なくとも、段階（Ａ）及び（Ｂ）又は段階（Ａ）及び（Ｃ）：
（Ａ）木材繊維、木材チップ、もしくはＯＳＣチップ、又はこれらのうちの２種以上を、繊維及び／又はチップが互いに接触するように配置する段階；
（Ｂ）段階（Ａ）からの接触している繊維及び／又はチップをプレスツールにおいてプレスする段階、ここで、前記プレスツールは、プレス後に得られる波打ち要素が前記第１の波もしくは前記第２の波又は前記第３の波を有するように構成される；又は
（Ｃ）段階（Ａ）からの接触している繊維及び／又はチップをプレスツールにおいてプレスし、プレスされた繊維及び／又はチップをプロファイリングツールに案内する段階、ここで、前記プロファイリングツールを通過した後に得られる波打ち要素が前記第１の波もしくは第２の波又は第３の波を有するように前記プロファイリングツールが構成される；
を含み、
段階（Ｂ）又は（Ｃ）で得られた要素が、前記第１の波、前記第２の波と重ね合わされた前記第１の波、又は前記第３の波と重ね合わされた前記第１の波を有することができ、前記第２の波はそれ自体、前記第３の波と重ね合わされる、前記軽量建築ボード要素の製造方法。
【請求項１６】
段階（Ａ）が段階（Ａ１）を含み、段階（Ｂ）が段階（Ｂ１）を含む、請求項１５に記載の方法：
（Ａ１）木材繊維、木材チップ、もしくはＯＳＣチップ、又はこれらのうちの２種以上を、前記繊維及び／又はチップが互いに接触するように配置する段階であって、前記繊維もしくはチップ又は繊維及びチップをプレスツールに配置する段階；
（Ｂ１）前記プレスツールにおいて段階（Ａ１）からの接触している前記繊維及び／又はチップをプレスする段階、ここで、前記プレスツールは、プレス後に得られる波打ち要素が前記第１の波もしくは第２の波又は第３の波を有するように構成される。
【請求項１７】
段階（Ａ）が段階（Ａ２）を含み、段階（Ｂ）が段階（Ｂ２）を含む、請求項１５に記載の方法：
（Ａ２）木材繊維、木材チップ、もしくはＯＳＣチップ、又はこれらのうちの２種以上を、前記繊維及び／又はチップが互いに接触するように配置する段階であって、平坦な配置が形成されるように、前記繊維もしくはチップ又は繊維及びチップがプレスされる段階；
（Ｂ２）段階（Ａ２）からのプレスされた前記繊維及び／又はチップをプレスツールにおいてプレスする段階、ここで、前記プレスツールは、プレス後に得られる波打ち要素が前記第１の波もしくは第２の波又は第３の波を有するように構成される。
【請求項１８】
請求項１〜１４のいずれか一項で定義したとおりの軽量建築ボード要素又は請求項１５〜１７のいずれか一項に従って製造された軽量建築ボード要素を有するコア層であって、前記コア層における軽量建築ボード要素は、少なくとも１つの第１及び第２の層に配置されており、互いに少なくとも部分的に接着されている、コア層。
【請求項１９】
前記第１の層及び第２の層が両方とも多数の軽量建築ボード要素を含む、請求項１８に記載のコア層。
【請求項２０】
第１の層中及び第２の層中の両方の軽量建築ボード要素がランダムに配置されている、請求項１８及び１９のいずれか一項に記載のコア層。
【請求項２１】
第１及び第２の層が両方とも、たった１つの軽量建築ボード要素を含む、請求項１８に記載のコア層。
【請求項２２】
第１の層における軽量建築ボード要素の第１の波の伝播方向と第２の層における軽量建築ボード要素の第１の波の伝播方向との間の角度が９０°±１０°であるか、又は、第１の層における軽量建築ボード要素の第１の波の伝播方向と、第２の層における軽量建築ボード要素の第１の波の伝播方向とが互いに同じであるか又は異なる、請求項２１に記載のコア層。
【請求項２３】
請求項１８〜２２のいずれか一項に記載のコア層を製造する方法であって、少なくとも段階（Ｄ）〜（Ｆ）：
（Ｄ）請求項１〜１４のいずれか一項で定義したとおりの軽量建築ボード要素又は請求項１５〜１７のいずれか一項に従って製造された軽量建築ボード要素を配置する段階であって、前記波打ち要素が第１の層を形成する段階と、
（Ｅ）前記第１の層上に、請求項１〜１４のいずれか一項で定義したとおりの第２の軽量建築ボード要素又は請求項１５〜１７のいずれか一項で定義したとおりの方法により製造された第２の軽量建築ボード要素を少なくとも１つ配置する段階であって、前記第１の層と第２の層とが２つの重なり合った層を少なくとも部分的に形成するように前記第１の層上に配置された少なくとも１つの軽量建築ボード要素が第２の層を形成する段階；
（Ｆ）軽量建築ボード要素を互いに少なくとも部分的に接着させる段階；
を含む方法。
【請求項２４】
たった１つの、請求項１〜１４のいずれか一項で定義したとおりの軽量建築ボード要素又は請求項１５〜１７のいずれか一項に従って製造された軽量建築ボード要素を含む又はからなる、コア層。
【請求項２５】
さらに、少なくとも１つの平坦な要素を有し、好ましくは、前記平坦な要素は、少なくとも１つの軽量建築ボード要素に接着されている、請求項１８〜２２のいずれか一項に記載のコア層、もしくは、請求項２３に従って製造されるコア層；又は
２つの軽量建築ボード要素が平坦な要素により分離されており、前記平坦な要素は、前記２つの軽量建築ボード要素によりサンドイッチ様式で取り囲まれており、前記第１の層における軽量建築ボード要素の第１の波の伝播方向と前記第２の層における軽量建築ボード要素の第１の波の伝播方向とが互いに同一であるか又は異なる、請求項２１又は２２に記載のコア層。
【請求項２６】
少なくとも、第１のトップ層又は第１及び第２のトップ層、コア層、並びに前記コア層と片方又は両方の前記トップ層との間にある空洞部を含む多層複合体であって、もし多層複合体が第２のトップ層を有する場合には、前記コア層は前記第１のトップ層と前記第２のトップ層の間に配置されており；
前記コアは、請求項１８〜２２のいずれか一項で定義したとおりの、もしくは、請求項２３に従って製造されたコア層であるか、又は、請求項２４で定義したとおりのコア層である、多層複合体。
【請求項２７】
少なくとも、第１のトップ層又は第１及び第２のトップ層、コア層、並びに前記コア層と片方又は両方の前記トップ層との間にある空洞部を含む多層複合体であって、前記コア層が、たった１つの軽量建築ボード要素を有する又はからなり、前記軽量建築ボード要素は空間的に延びる第１の波の形態を有し、前記要素の上側は少なくとも１つの波ピークを有し、前記要素の下側は少なくとも１つの波トラフを有し、前記第１の波は、横方向又は放射状に広がっており、前記要素は、相互に連結された木材繊維、もしくは相互に連結された木材チップ、もしくは相互に連結されたＯＳＢチップ、又はこれらのうちの２種以上を含む又はからなり、前記コア層は、前記第１のトップ層に又は前記第１のトップ層及び前記第２のトップ層に接着されており、もし多層複合体が前記第２のトップ層を有する場合には、前記コア層は前記第１のトップ層と前記第２のトップ層の間に配置されている、
ただし、少なくとも２つのトップ層と、前記トップ層間に配置された少なくとも１つの中間層とを含み、両反対方向で主曲率を有する、周期的に反復する二重湾曲したシェル構造物の形態にあるサンドイッチ要素は除く；又は
前記軽量建築ボード要素は、表面、特に、平坦な表面に沿って延びており、前記軽量建築ボード要素は、第１の伝播方向に沿って可変の伸びで前記表面に沿って延びる第１の波打ちプロファイルの第１の波を有し、前記軽量建築ボード要素の上側及び下側の波ピークは第２の方向に沿って互いに平行に配列しており、前記第２の方向は、前記第１の方向に対して角度αをなし、かつこの表面に沿っており、０°＜α≦９０°、好ましくは約９０°であり、前記要素は、相互に連結された木材繊維、もしくは相互に連結された木材チップ、もしくは相互に連結されたＯＳＢチップ、又はこれらのうちの２種以上を含む又はからなり、前記コア層は前記第１のトップ層に又は前記第１のトップ層及び前記第２のトップ層に接着されており、もし前記多層複合体が前記第２のトップ層を有する場合には、前記コア層は前記第１のトップ層と前記第２のトップ層の間に配置されており、
ただし、少なくとも２つのトップ層とトップ層間に配置された少なくとも１つの中間層を含み、両反対方向で主曲率を有する、周期的に反復する二重湾曲したシェル構造物の形態にあるサンドイッチ要素は除く、
多層複合体。
【請求項２８】
第１もしくは第２のトップ層又は第１及び第２のトップ層のそれぞれが、互いに厚さ分離間した２つの表面を有し、前記コア層に接着された表面がプロファイルされている、請求項２６又は２７に記載の多層複合体。
【請求項２９】
前記第１のトップ層もしくは前記第２のトップ層又は前記第１のトップ層及び前記第２のトップ層は、互いに独立に、ベニヤ、木質ボード、例えば木質複合ボード又は無垢材ボードなど、チップボード、ファイバーボード、合板、プラスチックボード、石膏ボード、板金、ファイバーセメントプレート、紙又は厚紙、及びこれらのうちの２種以上から選択された材料を含む、請求項２６〜２８のいずれか一項に記載の多層複合体。
【請求項３０】
請求項２６〜２９のいずれか一項で定義したとおり多層複合体の製造方法であって、少なくとも段階（Ｇ）〜（Ｊ）：
（Ｇ）前記第１のトップ層上の軽量建築ボード要素が第１の層を形成するように前記第１のトップ層上に請求項１〜１４のいずれか一項で定義したとおりの軽量建築ボード要素を少なくとも１つ配置する段階；
（Ｈ）前記第１のトップ層上に請求項１〜１４のいずれか一項で定義したとおりの第２の軽量建築ボード要素を少なくとも１つ配置する段階であって、前記第１の層と第２の層とが２つの重なり合った層を少なくとも部分的に形成するように前記第１の層上に配置された軽量建築ボード要素が第２の層を形成する段階；
（Ｉ）前記第１のトップ層を、第１の層の少なくとも１つの波打ち要素に少なくとも部分的に接着させる段階；及び
（Ｊ）前記第１の層の少なくとも１つの軽量建築ボード要素を前記第２の層の少なくとも１つの軽量建築ボード要素に少なくとも部分的に接着させる段階；
を含む方法。
【請求項３１】
少なくとも段階（Ｈ１）：
（Ｈ１）段階（Ｈ）からの前記第２の層上に、請求項１〜１４のいずれか一項で定義したとおりの少なくとも１つのさらなる軽量建築ボード要素を配置する段階であって、前記第２層と第３の層とが２つの重なり合った層を少なくとも部分的に形成するように前記第２の層上に配置された少なくとも１つの軽量建築ボード要素が第３の層を形成する段階；
を含む、請求項３０に記載の方法。
【請求項３２】
さらに、少なくとも段階（Ｋ）：
（Ｋ）第２のトップ層を、段階（Ｈ）からの第２の層上又は段階（Ｈ１）からの第３の層上に配置して、前記第２のトップ層を、前記第２の層又は第３の層の少なくとも１つの軽量建築ボード要素に少なくとも部分的に接着させる段階であって、段階（Ｋ）における接着が、段階（Ｉ）もしくは（Ｊ）、又は、段階（Ｉ）及び（Ｊ）における接着と同時に又はその後に起こることができる段階；
を含む、請求項３０又は３１に記載の方法。
【請求項３３】
少なくとも段階（Ｒ）〜（Ｔ）：
（Ｒ）請求項１〜１４のいずれか一項で定義したとおりの第１のトップ層上にコア層を配置する段階；
（Ｓ）必要に応じて段階（Ｒ）からの前記コア層上に第２のトップ層を配置する段階；
（Ｔ）前記第１のトップ層及び任意の前記第２のトップ層を前記コア層に少なくとも部分的に接着させる段階；
を含む、請求項２６〜２９のいずれか一項で定義したとおりの多層複合体の製造方法。
【請求項３４】
たった１つの軽量建築要素を含むか又はたった１つの軽量建築要素からなるコア層を有する多層複合体の製造方法であって、前記軽量建築要素が請求項１〜１４のいずれか一項で定義したものであり、前記第１のトップ層上にこの１つの軽量建築要素を配置し接着するためだけの方法を使用し、前記第２のトップ層は、必要に応じて、前記コア層に接着されていてもよい、方法。
【請求項３５】
請求項１〜１４のいずれか一項で定義したとおりの軽量建築ボード要素を１つ以上有する変形コア層であって、段階（Ｕ）：
（Ｕ）請求項１８〜２２のいずれか一項で定義したとおりのコア層、もしくは請求項２３に従って製造されたコア層、又は請求項２４で定義したとおりのコア層を圧縮変形する段階；
を含む、変形コア層。
【請求項３６】
少なくとも第１のトップ層又は第１及び第２のトップ層を含む変形多層複合体であって、
請求項１８〜２２のいずれか一項で定義したとおりのコア層、もしくは、請求項２３に従って製造されたコア層、又は請求項２４で定義したとおりのコア層を有し、
前記コア層が、前記第１のトップ層又は前記第１及び第２のトップ層に接着されており、
もし前記多層複合体が第２のトップ層を有する場合には、前記コア層が前記第１のトップ層と前記第２のトップ層の間に配置されており、
前記コア層と前記第１のトップ層、又は、前記コア層と前記第１及び第２のトップ層とが、少なくとも部分的に変形されており、少なくとも、段階（Ｖ）：
（Ｖ）請求項２６〜２９のいずれか一項で定義したとおりの又は請求項３０〜３４のいずれか一項に従って製造された多層複合体を圧縮変形させる段階；
を含む、
変形多層複合体。
【請求項３７】
シェルの建造、建築物の建築、プレハブの建造、改修、内装工事、遮音及び断熱、内装品、家具、ドア及びドアパネル、装飾、及び自動車及びモーターホームの組み立て、船舶及び航空機の内装の分野においての、並びに、包装技術においての、又は、段ボールの代用品としての、
請求項１〜１４のいずれか一項に記載の軽量建築ボード要素；もしくは
請求項２０〜２２のいずれか一項又は請求項２４もしくは２５に記載のコア層；もしくは
請求項２６〜２９のいずれか一項に記載の多層複合体；もしくは
請求項３５に記載の変形コア層；又は
請求項３６に記載の変形多層複合体の使用。
【発明の詳細な説明】
【技術分野】
【０００１】
本発明は、多層複合体、及び波打ち要素を含む多層複合体のコア層に関する。この多層複合体は、軽量建築ボードとして、又は軽量建築ボードを製造するために使用することができる。本発明は、さらに、軽量建築ボードの形態の波打ち又は波状要素、波打ち要素の製造方法、コア層及び多層複合体、並びにそれらの使用に関する。
【背景技術】
【０００２】
その重量と比べて比較的高い機械的安定性を有する多層複合体を製造するために複合材料を使用することが知られている。
【０００３】
スイス国特許第２５４０２５号明細書は、２つのカバープレートとその間にあるコア層とを有する多層複合体であって、コア層が折り曲げベニヤの少なくとも１つの層を含む多層複合体に関する。
【０００４】
ドイツ国特許第４２  ０１  ２０１号明細書は、木材からなり、小板状の表面要素から製造された半製品又は完成品に関する。小板状の表面要素は、ジグザグ形状に構成されたものであることができる。
【０００５】
ドイツ国特許第１０  ２００８  ０２２  ８０６号明細書は、木質ベニヤの波打ち層を有する軽量建築ボードに関する。波は、ジグザグ形状で構成することができる。
【０００６】
ベルギー国特許第５４７  ８１１号明細書は、２つのトップ層の間に配置された２つのジグザグ形の木材要素からなるコア層に関する。
【０００７】
ドイツ国特許出願公開第１０  ２００８  ０２２８０５  Ａ１号明細書は、コルゲートベニヤボード及びその上に構築された軽量建築ボードに関する。使用される木材要素の波形構造は、ジグザグ、正弦波及び台形を有することができる。
【０００８】
欧州特許第１  ９２３  ２０９号明細書は、外層及び中間層を有する軽量複合建築ボードであって、中間層が当該軽量複合建築ボードの面に対してある角度で配置された軽量複合建築ボードに関する。
【０００９】
国際公開第２００８／０６７６６２号は、少なくとも１つのフレキシブルな波打ち木質ベニヤから構成されたコア層を有する軽量建築ボードを開示している。この軽量建築ボードは、２つの外側木質パネルも有し、それらはコア層に接着されている。
【００１０】
欧州特許第２  ８７３  ５２２号明細書は、複合ボードの製造方法及び複合ボード自体を開示している。この方法は、以下の工程を含む：少なくとも２つの波打ち木質複合ボードを製造する工程と；当該少なくとも２つの波打ち木質複合ボードを木質複合ボードの表面の支持部に接続する工程と；相互に連結された波打ち木質複合ボードをセグメント化して分離したエッジ及び表面を有する波打ちラメラのパケットにする工程と；木質材料の２つの外側パネルの間に波打ちラメラのパケットを配置する工程であって、波打ちラメラの表面が、２つの外側パネルの間に、トップ層によって形成される平面に対して９０°からずれる角度で配置される工程。
【００１１】
先行技術からのこれらの多層複合体に共通することは、コア層が緩い構造を有するという事実である。多層複合体の表面に対して力が垂直にかけられた場合、コア層は少なくとも部分的に圧縮され得るため、多層複合体は制動効果を有する。
【００１２】
緩いコア層の１つの欠点は、それらがコア層中の比較的大きな空洞部によってもたらされるより低い均質性を有することができるという事実に見ることができる。
【００１３】
改善された安定性を有する軽量建築ボードは、欧州特許出願公開第２  ６６０  ４０８  Ａ１号及び国際公開第２０１５／０６７３６２号に記載されている。これらの特許出願は、少なくとも１つのトップ層及び１つのコア層を有する多層複合体に適したコア層に関する。この多層複合体において、トップ層がコア層を少なくとも部分的に覆って、コア層にしっかりと接続されるようにトップ層が配置されており、コア層は、ジグザグ形に配置された小板状領域を有する木材の要素を含み、ジグザグ形状の木材要素が形成されるようにこの要素の小板状のジグ領域とこの要素の隣接する小板状のザグ領域とがそれらの間に共通のエッジを形成し、２つの異なる要素の２つのかかるエッジがゼロでない角度で交差するようにジグザグ形の要素がコア層内に配置されており、２つの要素が交差点において互いに固定的に接続されている。
【００１４】
欧州特許第２  ４８８  ３３７号（国際公開第２０１１／０７９９２０号）は、粒子に基づく要素、すなわちチップボード又はファイバーボードを製造する方法であって、要素が長手方向に波打っているか、又は長手方向及び幅方向の両方で波打っていることができる。
【００１５】
欧州特許第１  ７５８  ７３３  Ｂ１号（国際公開第２００５／１１３２３０  Ａ１号）は、少なくとも２つのトップ層及びトップ層の間に配置された少なくとも１つの中間層を含むサンドイッチ要素であって、両反対方向で主曲率を有する周期的に繰り返す二重湾曲シェル構造の形態にあるサンドイッチ要素、並びにその製造方法及びその使用に関する。
【００１６】
荷重下で高い安定性を有する軽量建築ボードの必要性の絶え間ない増大のために、本発明が対処する課題は、対応する製品、特に可能な限り最軽量で可能な限り最高の強度及びレジリエンスを有する製品を提供することにある。これらの軽量建築ボードは、特に製造技術を既存の生産設備に統合することによって、生産の費用効率が高いものであるべきである。
【発明の概要】
【発明が解決しようとする課題】
【００１７】
この課題は、相互に連結された木材繊維、もしくは相互に連結された木材チップ、もしくは相互に連結されたＯＳＢチップ、又はこれらのうちの２種以上を含む又はからなる波打ち要素を含むコア層を有する多層複合体によって解決される。
【課題を解決するための手段】
【００１８】
本発明の特許請求する主題は、波打ち要素、すなわち波打ち軽量建築ボード要素も含む。
【００１９】
本発明において特許請求される主題を、以下の項目１〜１５で規定する：
１．複数の軽量建築ボード要素を有するコア層であって、
複数の軽量建築ボード要素は、空間的に延びる第１の波の形態を有し、当該要素の上側は少なくとも１つの波ピークを有し、当該要素の下側は少なくとも１つの波トラフを有し、第１の波は横方向又は放射状に広がっており、当該要素は、相互に連結された木材繊維、もしくは相互に連結された木材チップ、もしくは相互に連結されたＯＳＢチップ、又はこれらのうちの２種以上を含む又はからなり、コア層における複数の軽量建築ボード要素は少なくとも１つの第１の層及び少なくとも１つの第２の層に配置されていて互いに少なくとも部分的に接着されているか；又は
複数の軽量建築ボード要素は、表面、特に、平坦な表面に沿って延びており、複数の軽量建築ボード要素は、第１の伝播方向に沿って可変の伸びで前記表面に沿って延びる第１の波打ちプロファイルの第１の波を有し、当該軽量建築ボード要素の上側及び下側の波ピークは第２の方向に沿って互いに平行に配列しており、前記第２の方向は、第１の方向に対して角度αをなし、かつこの表面に沿っており、０°＜α≦９０°、好ましくは約９０°であり、当該要素は、相互に連結された木材繊維、もしくは相互に連結された木材チップ、もしくは相互に連結されたＯＳＢチップ、又はこれらのうちの２種以上を含む又はからなり、コア層における複数の軽量建築ボード要素は少なくとも１つの第１の層及び少なくとも１つの第２の層に配置されていて互いに少なくとも部分的に接着されている、
コア層。
【００２０】
２．少なくとも１つの波ピーク及び少なくとも１つの波トラフが第２の波の形態で存在するか；又は
第１の波打ちプロファイルの波ピーク及び波トラフが少なくとも１つの第２の方向に沿う更なる波打ちを有するように波打ち軽量建築ボード要素の第２の波の第２の波打ちプロファイルが第１の波打ちプロファイルに重ね合わさられている、
項目１に記載のコア層。
【００２１】
３．第２の波の形状が第３の波の形態で存在するか；又は、
第３の波の第３の波打ちプロファイルが第２の波打ちプロファイルに重ね合わされている、
項目１又は２に記載のコア層。
【００２２】
４．第１の波が、空間軸ｘ、ｙ及びｚを有するデカルト座標系においてｘ方向に広がっており、第１の波の振動面がｘ−ｚ平面と平行に延びている場合に、第１の波の振動面が第２の波の振動面に対して垂直に延びており、
第２の波がｙ方向に広がっており、その振動面がｙ−ｚ平面と平行に延びている、
項目２及び３のうちの１つに記載のコア層。
【００２３】
５．第１の波が、空間軸ｘ、ｙ及びｚを有するデカルト座標系においてｘ方向に広がっており、第１の波の振動面がｘ−ｚ平面と平行に延びている場合に、第１の波の振動面が第２の波の振動面に対して垂直に延びており、
第２の波がｙ方向に広がっており、その振動面がｘ−ｙ平面と平行に延びている、
項目２及び３のうちの１つに記載のコア層。
【００２４】
６．第３の波の振動面がｙ−ｚ平面と平行に延びており、第３の波がｙ方向に広がっている、項目３〜５のうちの１つに記載のコア層。
【００２５】
７．第１及び第２の層の両方が多数の軽量建築ボード要素を含む、項目１〜６のうちの１つに記載のコア層。
【００２６】
８．第１の層中及び第２の層中の両方の軽量建築ボード要素がランダムに配置されている、項目１〜７のうちの１つに記載のコア層。
【００２７】
９．第１及び第２の層がそれぞれたった１つの軽量建築ボード要素を有する、項目１〜６のうちの１つに記載のコア層。
【００２８】
１０．第１の層における軽量建築ボード要素の第１の波の伝播方向と第２の層における軽量建築ボード要素の第１の波の伝播方向との間の角度が９０°である、項目９に記載のコア層。
【００２９】
１１．少なくとも、第１のトップ層又は第１及び第２のトップ層、コア層、並びにコア層と片方又は両方のトップ層との間にある複数の空洞部を含む多層複合体であって、
コア層が第１のトップ層に又は第１のトップ層及び第２のトップ層に接着されており、
もし当該多層複合体が第２のトップ層を有する場合には、コア層は第１のトップ層と第２のトップ層の間に配置されており、
コア層は、項目１〜１０のうちの１つで定義したとおりのコア層である、多層複合体。
【００３０】
１２．少なくとも、第１のトップ層又は第１及び第２のトップ層、コア層、並びにコア層と片方又は両方のトップ層との間にある空洞部を含む多層複合体であって、コア層がたった１つの軽量建築ボード要素を有する又はからなり、前記軽量建築ボード要素が空間的に延びる第１の波の形態を有し、当該要素の上側は少なくとも１つの波ピークを有し、前記要素の下側は少なくとも１つの波トラフを有し、第１の波は、横方向又は放射状に広がっており、当該要素は、相互に連結された木材繊維、もしくは相互に連結された木材チップ、もしくは相互に連結されたＯＳＢチップ、又はこれらのうちの２種以上を含む又はからなり、コア層は、第１のトップ層に又は第１のトップ層及び第２のトップ層に接着されており、もし当該多層複合体が第２のトップ層を有する場合には、コア層は第１のトップ層と第２のトップ層の間に配置されており、
ただし、少なくとも２つのトップ層と、トップ層間に配置された少なくとも１つの中間層とを含み、両反対方向で主曲率を有する、周期的に反復する二重湾曲したシェル構造物の形態にあるサンドイッチ要素は除く；又は
軽量建築ボード要素は、表面、特に、平坦な表面に沿って延びており、軽量建築ボード要素は、第１の伝播方向に沿って可変の伸びで前記表面に沿って延びる第１の波打ちプロファイルの第１の波を有し、軽量建築ボード要素の上側及び下側の波ピークは第２の方向に沿って互いに平行に配列しており、第２の方向は、第１の方向に対して角度αをなし、かつこの表面に沿っており、０°＜α≦９０°、好ましくは約９０°であり、当該要素は、相互に連結された木材繊維、もしくは相互に連結された木材チップ、もしくは相互に連結されたＯＳＢチップ、又はこれらのうちの２種以上を含む又はからなり、コア層が第１のトップ層に又は第１のトップ層及び第２のトップ層に接着されており、もし当該多層複合体が第２のトップ層を有する場合には、コア層は第１のトップ層と第２のトップ層の間に配置されており、
ただし、少なくとも２つのトップ層とトップ層間に配置された少なくとも１つの中間層を含み、両反対方向で主曲率を有する、周期的に反復する二重湾曲したシェル構造物の形態にあるサンドイッチ要素は除く、
多層複合体。
【００３１】
１３．第１もしくは第２のトップ層又は第１及び第２のトップ層のそれぞれが、互いに厚さ分離間した２つの表面を有し、コア層に接着された表面がプロファイルされていることを特徴とする請求項１１又は１２に記載の多層複合体。
【００３２】
１４．第１のトップ層もしくは第２のトップ層又は第１のトップ層及び第２のトップ層が、互いに独立に、ベニヤ、木質ボード、例えば木質複合ボード又は無垢材ボードなど、チップボード、ファイバーボード、合板、プラスチックボード、石膏ボード、板金、ファイバーセメントプレート、紙又は厚紙、及びこれらのうちの２種以上から選択された材料を含む、項目２９〜３０のうちの１つに記載の多層複合体。
【００３３】
１５．シェルの建造、建築物の建築、プレハブの建造、改修、内装工事、遮音及び断熱、内装品、家具、ドア及びドアパネル、装飾、及び自動車及びモーターホームの組み立て、船舶及び航空機の内装の分野においての、並びに、包装技術においての、又は、段ボールの代用品としての、
項目１〜１０のいずれか１つに記載のコア層の、又は
項目１１〜１４のいずれか１つに記載の多層複合体の使用。
【００３４】
さらに、本発明は、以下の項目１６及び１７に拡張することができる。
１６．２つの軽量建築ボード要素が平坦な要素により分離されており、平坦な要素は、２つの軽量建築ボード要素によりサンドイッチ様式で取り囲まれており、第１の層における軽量建築ボード要素の第１の波の伝播方向と第２の層における軽量建築ボード要素の第１の波の伝播方向とが互いに同一であるか又は異なる、項目９又は１０に記載のコア層。
【００３５】
１７．たった１つの軽量建築ボード要素を有するか、又はたった１つの軽量建築ボード要素からなるコア層であって、
軽量建築ボード要素は、空間的に延びる第１の波の形態を有し、当該要素の上側は少なくとも１つの波ピークを有し、当該要素の下側は少なくとも１つの波溝を有し、第１の波は横方向又は放射状に広がっており、当該要素は、相互に連結された木材繊維、もしくは相互に連結された木材チップ、もしくは相互に連結されたＯＳＢチップ、又はこれらのうちの２種以上を含む又はからなるか；又は
軽量建築ボード要素は、表面、特に、平坦な表面に沿って延びており、軽量建築ボード要素は、第１の伝播方向に沿って可変の伸びで前記表面に沿って延びる第１の波打ちプロファイルの第１の波を有し、軽量建築ボード要素の上側の波ピーク及び下側の波ピークは第２の方向に沿って互いに平行に配列しており、前記第２の方向は、第１の方向に対して角度αをなし、かつこの表面に沿っており、０°＜α≦９０°、好ましくは約９０°であり、当該要素は、相互に連結された木材繊維、もしくは相互に連結された木材チップ、もしくは相互に連結されたＯＳＢチップ、又はこれらのうちの２種以上を含む又はからなる、
コア層。
【００３６】
さらに、本発明は、以下の項目１〜３８に拡張することができる。
１．軽量建築ボード要素であって、当該要素は、第１の空間的に延びる波の形状を有し、前記要素の上側が少なくとも１つの波ピークを有し、当該要素の下側が少なくとも１つの波トラフを有し、
第１の波は横方向又は放射状に広がっており、
当該軽量建築ボード要素は、ＯＳＢチップを含む又はからなる、
軽量建築ボード要素。
【００３７】
２．表面、特に、平坦な表面に沿って延びている軽量建築ボード要素であって、当該軽量建築ボード要素は、第１の伝播方向に沿って可変の伸びで前記表面に沿って延びる第１の波打ちプロファイルの第１の波を有し、当該軽量建築ボード要素の上側の波ピーク及び下側の波トラフは第２の方向に沿って互いに平行に配列しており、前記第２の方向は、第１の方向に対して角度αをなし、かつこの表面に沿っており、０°＜α≦９０°、好ましくは約９０°であり、
当該要素は、ＯＳＢチップを含む又はからなる、
軽量建築ボード要素。
【００３８】
３．少なくとも１つの波ピーク及び少なくとも１つの波トラフが第２の波の形態で存在する、項目１に記載の軽量建築ボード要素；又は
第１の波打ちプロファイルの波ピーク及び波トラフが少なくとも１つの第２の方向に沿うさらなる波打ちを有するように波打ち軽量建築ボード要素の第２の波の第２の波打ちプロファイルが第１の波打ちプロファイルに重ね合わされている、項目２に記載の軽量建築ボード要素。
【００３９】
４．第２の波の形状が第３の波の形態で存在する、項目１及び３に記載の軽量建築ボード要素；又は
第３の波の第３の波打ちプロファイルが第２の波打ちプロファイルに重ね合わされている、項目２及び３に記載の軽量建築用ボード要素。
【００４０】
５．第１の波が、空間軸ｘ、ｙ及びｚを有するデカルト座標系においてｘ方向に広がっており、第１の波の振動面がｘ−ｚ平面と平行に延びている場合に、第１の波の振動面が第２の波の振動面に対して垂直に延びており、
第２の波がｙ方向に広がっており、その振動面がｙ−ｚ平面と平行に延びている、
項目２及び３のうちの１つに記載のコア層。
【００４１】
６．第１の波が、空間軸ｘ、ｙ及びｚを有するデカルト座標系においてｘ方向に広がっており、第１の波の振動面がｘ−ｚ平面と平行に延びている場合に、第１の波の振動面が第２の波の振動面に対して垂直に延びており、
第２の波がｙ方向に広がっており、その振動面がｙ−ｚ平面と平行に延びている、
項目３又は４に記載の軽量建築ボード要素。
【００４２】
７．第３の波の振動面がｙ−ｚ平面に平行に延びており、第３の波がｙ方向に広がっている、項目４〜６のいずれか１つに記載の軽量建築ボード要素。
【００４３】
８．軽量建築ボード要素であって、前記要素は第１の空間的に延びる波の形状を有し、前記要素の上側が少なくとも１つの波ピークを有し、前記要素の下側が少なくとも１つの波トラフを有し、
第１の波は横方向又は放射状に広がっており、
少なくとも１つの波ピーク及び少なくとも１つの波トラフは、第２の波の形態で存在し、
当該軽量建築ボード要素は、結合された木材繊維、もしくは結合された木材削り屑、又は結合された木材繊維及び木材削り屑を含む又はからなり、
第１の波が、空間軸ｘ、ｙ及びｚを有するデカルト座標系においてｘ方向に広がっており、第１の波の振動面がｘ−ｚ平面と平行に延びている場合に、第１の波の振動面が第２の波の振動面に対して垂直であり、
第２の波がｙ方向に広がっており、その振動面がｘ−ｙ平面と平行に延びている、
軽量建築ボード要素。
【００４４】
９．表面、特に、平坦な表面に沿って延びている軽量建築ボード要素であって、当該軽量建築ボード要素は、第１の伝播方向に沿って可変の伸びで前記表面に沿って延びる第１の波打ちプロファイルの第１の波を有し、当該軽量建築ボード要素の上側の波ピーク及び下側の波トラフは第２の方向に沿って互いに平行に配列しており、前記第２の方向は、第１の方向に対して角度αをなし、かつこの表面に沿っており、０°＜α≦９０°、好ましくは約９０°であり、第１の波打ちプロファイルの波ピーク及び波トラフが少なくとも１つの第２の方向に沿うさらなる波打ちを有するように波打ち軽量建築ボード要素の第２の波の第２の波打ちプロファイルが第１の波打ちプロファイルに重ね合わされており、
当該軽量建築ボード要素は、結合された木材繊維、もしくは結合された木材削り屑、又は結合された木材繊維及び木材削り屑を含む又はからなり、
第１の波が、空間軸ｘ、ｙ及びｚを有するデカルト座標系においてｘ方向に広がっており、第１の波の振動面がｘ−ｚ平面と平行に延びている場合に、第１の波の振動面が第２の波の振動面に対して垂直であり、
第２の波がｙ方向に広がっており、その振動面がｘ−ｙ平面と平行に延びている、
軽量建築ボード要素。
【００４５】
１０．第２の波の形態が第３の波の形態で存在する項目８に記載の軽量建築ボード要素、又は、第３の波の第３の波打ちプロファイルが第２の波打ちプロファイルに重ね合わされている請求項９の記載の軽量建築ボード。
【００４６】
１１．第３の波の振動面がｙ−ｚ平面と平行に延びており、第３の波がｙ方向に広がっている、項目１０に記載の軽量建築ボード要素。
【００４７】
１２．第１の波、もしくは第１及び第２の波、又は第１、第２及び第３の波は、互いに独立に、三角波もしくは三角状波、正弦波、四角形波又は鋸歯状波、あるいはこれらの波のうちの２種以上の重ね合わせとして構成されている、上記項目のうちの１つに記載の軽量建築ボード要素。
【００４８】
１３．前記要素が、プレスされた木材繊維、プレスされた木材チップ、又はプレスされたＯＳＣチップ、あるいはこれらのうちの２種以上を含む又はからなる、上記項目のうちの１つに記載の軽量建築ボード要素。
【００４９】
１４．さらに、接着剤を有する、上記項目のうちの１つに記載の軽量建築ボード要素。
【００５０】
１５．少なくとも、段階（Ａ）及び（Ｂ）又は段階（Ａ）及び（Ｃ）：
（Ａ）木材繊維、木材チップ、もしくはＯＳＣチップ、又はこれらのうちの２種以上を、繊維及び／又はチップが互いに接触するように配置する段階；
（Ｂ）段階（Ａ）からの接触している繊維及び／又はチップをプレスツールにおいてプレスする段階、ここで、前記プレスツールは、プレス後に得られる波打ち要素が第１の波もしくは第２の波又は第３の波を有するように構成される；又は
（Ｃ）段階（Ａ）からの接触している繊維及び／又はチップをプレスツールにおいてプレスし、プレスされた繊維及び／又はチップをプロファイリングツールに案内する段階、ここで、前記プロファイリングツールを通過した後に得られる波打ち要素が第１の波もしくは第２の波又は第３の波を有するように前記プロファイリングツールが構成される；
を含む、項目１〜１４のいずれか１つに記載の軽量建築ボード要素の製造方法。
【００５１】
１６．段階（Ａ）におけるプレスツールが、プレス中に繊維及び／又はチップに少なくとも部分的に接触する複数の隆起部及び窪み部を有する、項目１５に記載の方法。
【００５２】
１７．段階（Ｃ）におけるプロファイリングツールが複数のプロファイリングローラを有する、項目１５に記載の方法。
【００５３】
１８．繊維及び／又はチップが、段階（Ａ）において、接着剤と少なくとも部分的に接触する、項目１５〜１７のうちの１つに記載の方法。
【００５４】
１９．繊維及び／又はチップが、段階（Ａ）において接着剤と接触しない、すなわち接着剤フリーである、項目１５〜１７のうちの１つに記載の方法。
【００５５】
２０．複数の軽量建築ボード要素を有するコア層であって、
前記複数の要素は、空間的に延びる第１の波の形態を有し、当該要素の上側は少なくとも１つの波ピークを有し、当該要素の下側は少なくとも１つの波トラフを有し、第１の波は横方向又は放射状に広がっており、当該要素は、相互に連結された木材繊維、もしくは相互に連結された木材チップ、もしくは相互に連結されたＯＳＢチップ、又はこれらのうちの２種以上を含む又はからなるか；又は
複数の軽量建築ボード要素は、表面、特に、平坦な表面に沿って延びており、複数の軽量建築ボード要素は、第１の伝播方向に沿って可変の伸びで前記表面に沿って延びる第１の波打ちプロファイルの第１の波を有し、軽量建築ボード要素の上側及び下側の波ピークは第２の方向に沿って互いに平行に配列しており、前記第２の方向は、第１の方向に対して角度αをなし、かつこの表面に沿っており、０°＜α≦９０°、好ましくは約９０°であり、当該要素は、相互に連結された木材繊維、もしくは相互に連結された木材チップ、もしくは相互に連結されたＯＳＢチップ、又はこれらのうちの２種以上を含む又はからなる、
コア層。
【００５６】
２１．項目１〜１４のうちの１つで定義したとおりの軽量建築ボード要素を複数有するか、又は項目１５〜１９のうちの１つに従って製造された軽量建築ボード要素を複数有するコア層。
【００５７】
２２．コア層における複数の軽量建築ボード要素が少なくとも１つの第１の層及び少なくとも１つの第２の層に配置されていて、互いに少なくとも部分的に接着されている、項目２０又は２１に記載のコア層。
【００５８】
２３．第１層及び第２層の両方が、多数の軽量建築ボード要素を含む、項目２０〜２２のうちの１つに記載のコア層。
【００５９】
２４．第１層及び第２層の両方において、軽量建築ボード要素がランダムに配置されている、項目２０〜２３のうちの１つに記載のコア層。
【００６０】
２５．第１及び第２の層が両方ともたった１つの軽量建築ボード要素を含む、項目２０〜２２のうちの１に記載のコア層。
【００６１】
２６．第１の層における軽量建築ボード要素の第１の波の伝播方向と第２の層における軽量建築ボード要素の第１の波の伝播方向との間の角度が９０°である、項目２５に記載のコア層。
【００６２】
２７．少なくとも段階（Ｄ）〜（Ｆ）： 
（Ｄ）少なくとも１つの軽量建築ボード要素を配置する段階であって、少なくとも１つの軽量建築ボード要素が第１の層を形成する段階；
（Ｅ）第１の層上に少なくとも１つの第２の軽量建築ボード要素を配置する段階であって、第１の層と第２の層とが２つの重なり合った層を少なくとも部分的に形成するように第１の層上に配置された少なくとも１つの要素が第２の層を形成する段階；
（Ｆ）軽量建築ボード要素を互いに少なくとも部分的に接着する段階；
を含む、項目２０〜２６のうちの１つに記載のコア層を製造する方法。
【００６３】
２８．少なくとも段階（Ｅ１）： 
（Ｅ１）段階（Ｅ）からの第２の層の上に少なくとも１つのさらなる軽量建築ボード要素を配置する段階であって、第２の層と第３の層とが２つの重なり合った層を少なくとも部分的に形成するように第２の層上に配置された少なくとも１つの軽量建築ボード要素が少なくとも部分的に第３の層を形成する段階、
をさらに含む、項目２７に記載の方法。
【００６４】
２９．少なくとも、第１のトップ層又は第１及び第２のトップ層、コア層、並びにコア層と片方又は両方のトップ層との間にある空洞部を含む多層複合体であって、
コア層が、項目２０〜２６のうちの１つで定義したとおりのコア層であるか；
もしくは
コア層が、項目２７又は２８に従って製造されたコア層であり；
ここで、コア層は、第１のトップ層又は第１のトップ層及び第２のトップ層に接着されており、もし当該多層複合体が第２のトップ層を有する場合には、コア層は、第１のトップ層と第２のトップ層の間に配置されているか；
もしくは
コア層は、たった１つの軽量建築ボード要素を含む又はからなり、軽量建築ボード要素は、空間的に延びる第１の波の形態を有し、当該要素の上側は少なくとも１つの波ピークを有し、当該要素の下側は少なくとも１つの波トラフを有し、第１の波は横方向又は放射状に広がっており、当該要素は、相互に連結された木材繊維、もしくは相互に連結された木材チップ、もしくは相互に連結されたＯＳＢチップ、又はこれらのうちの２種以上を含む又はからなり；又は
軽量建築ボード要素は、表面、特に、平坦な表面に沿って延びており、軽量建築ボード要素は、第１の伝播方向に沿って可変の伸びで前記表面に沿って延びる第１の波打ちプロファイルの第１の波を有し、軽量建築ボード要素の上側及び下側の波ピークは第２の方向に沿って互いに平行に配列しており、前記第２の方向は、第１の方向に対して角度αをなし、かつこの表面に沿っており、０°＜α≦９０°、好ましくは約９０°であり、当該要素は、相互に連結された木材繊維、もしくは相互に連結された木材チップ、もしくは相互に連結されたＯＳＢチップ、又はこれらのうちの２種以上を含む又はからなり、
コア層は、第１のトップ層又は第１のトップ層及び第２のトップ層に接着されており、もし当該多層複合体が第２のトップ層を有する場合には、コア層は第１のトップ層と第２のトップ層の間に配置されており；
ただし、少なくとも２つのトップ層と、トップ層間に配置された少なくとも１つの中間層とを含み、両反対方向で主曲率を有する、周期的に反復する二重湾曲したシェル構造物の形態にあるサンドイッチ要素は除く；
多層複合体。
【００６５】
３０．第１もしくは第２のトップ層、又は、第１及び第２のトップ層が、それぞれ、２つの表面を有し、当該２つの表面は、互いに厚さ分離間しており、コアに接着された表面がプロファイルされている、項目２９に記載の多層複合体。
【００６６】
３１．第１のトップ層もしくは第２のトップ層、又は、第１のトップ層及び第２のトップ層が、互いに独立に、ベニヤ、木質ボード、例えば木質複合ボード又は無垢材ボードなど、チップボード、ファイバーボード、合板、プラスチックボード、石膏ボード、板金、ファイバーセメントプレート、紙又は厚紙、及びこれらのうちの２種以上から選択された材料を含む、項目２９及び３０のうちの１つに記載の多層複合体。
【００６７】
３２．少なくとも段階（Ｇ）〜（Ｊ）： 
（Ｇ）第１のトップ層上の軽量建築ボード要素が第１の層を形成するように第１のトップ層上に少なくとも１つの軽量建築ボード要素を配置する段階；
（Ｈ）第１の層上に少なくとも１つの第２の軽量建築ボード要素を配置する段階であって、第１の層と第２の層とが２つの重なり合った層を少なくとも部分的に形成するように第１の層上に配置された軽量建築ボード要素が第２の層を形成する段階；
（Ｉ）第１のトップ層を、第１の層の少なくとも１つの軽量建築ボード要素に少なくとも部分的に接着させる段階；及び
（Ｊ）第１の層の少なくとも１つの軽量建築ボード要素を第２の層の少なくとも１つの軽量建築ボード要素に少なくとも部分的に接着させる段階；
を含む、項目２９〜３１のうちの１つに記載の多層複合体の製造方法。
【００６８】
３３．さらに、少なくとも段階（Ｈ１）： 
（Ｈ１）段階（Ｈ）からの第２の層上に、少なくとも１つのさらなる軽量建築ボード要素を配置する段階であって、第２の層と第３の層とが２つの重なり合った層を少なくとも部分的に形成するように第２の層上に配置された少なくとも１つの軽量建築ボード要素が第３の層を形成する段階；
を含む、項目３２に記載の方法。
【００６９】
３４．さらに、少なくとも段階（Ｋ）：
（Ｋ）第２のトップ層を、段階（Ｈ）からの第２の層上又は段階（Ｈ１）からの第３の層上に配置して、第２のトップ層を、第２の層又は第３の層の少なくとも１つの軽量建築ボード要素に少なくとも部分的に接着させる段階であって、段階（Ｋ）における接着が、段階（Ｉ）もしくは（Ｊ）又は段階（Ｉ）及び（Ｊ）における接着と同時に又はその後に行うことができる段階；
を含む、項目３２又は３３に記載の方法。
【００７０】
３５．少なくとも段階（Ｒ）〜（Ｔ）：
（Ｒ）コア層を、請求項２０〜２６のうちの１つに記載の、又は、請求項２７又は２８に記載の方法により製造された第１のトップ層上に配置する段階；
（Ｓ）必要に応じて、第２のトップ層を、段階（Ｒ）からのコア層上に配置する段階；
（Ｔ）第１のトップ層及び任意の第２のトップ層をコア層に少なくとも部分的に接着させる段階；
を含む、項目２９〜３１のうちの１つに記載の多層複合体の製造方法。
【００７１】
３６．項目１〜１４のうちの１つで定義したとおりの複数の軽量建築ボード要素を有する、又は、目１５〜１９のうちの１つに従って製造された複数の軽量建築ボード要素を有する変形コア層であって、複数の軽量建築ボード要素が少なくとも部分的に変形されており、少なくとも、段階（Ｕ）： 
（Ｕ）項目２０〜２６のうちの１つに記載のコア層、又は、項目２７及び２８のうちの１つに従って製造されたコア層を圧縮変形させる段階；
を含む方法によって製造することができる変形コア層。
【００７２】
３７．少なくとも第１のトップ層、及び、必要に応じて第２のトップ層を含む変形多層複合体であって、コア層が項目２０〜２６のうちの１つで定義したとおりのコア層であるか、又は項目２７及び２８のうちの１つに従って製造されたコア層であり、コア層は、第１トップ層に接着されているか、又は第１及び第２のトップ層に接着されており、
もし多層複合体が第２のトップ層を有する場合には、コア層は第１のトップ層と第２のトップ層の間に配置されており、
コア層と、第１のトップ層、又は、第１及び第２のトップ層が、少なくとも部分的に変形されており、少なくとも、段階（Ｖ）：
（Ｖ）項目２９〜３１のうちの１つに記載の多層複合体又は項目３２及び３５のうちの１つに従って製造された多層複合体を圧縮変形させる段階；
を含む、
変形多層複合体。
【００７３】
３８．シェルの建造、建築物の建築、プレハブの建造、改修、内装工事、遮音及び断熱、内装品、家具、ドア及びドアパネル、装飾、及び自動車及びモーターホームの組み立て、船舶及び航空機の内装の分野においての、並びに、包装技術においての、又は、段ボールの代用品としての、
項目１〜１４のうちの１つで定義したとおりの軽量建築ボード要素、もしくは、項目１５〜１９のうちの１つに従って製造された軽量建築ボード要素；もしくは
項目２０〜２６のうちの１つに記載のコア層、もしくは、項目２７及び２８のうちの１つに従って製造されたコア層；もしくは
項目２９〜３１のうちの１つに記載の多層複合体、もしくは、項目３２及び３５のうちの１つに従って製造された多層複合体；もしくは
項目３６に記載の変形コア層；又は
項目３７に記載の変形多層複合体の使用。
【００７４】
本発明に従う軽量建築要素は、特に、既知の要素とは対照的に、コア層におけるランダム分布のために、隣接する要素のほぼ平行な波ピーク及び／又は波トラフが互いにかみ合うことが防止されるか、又は、これが少なくとも大幅に抑制されるという利点を有する。しかし、噛み合いは、意図された軽量構造効果を減少させる。これは、本発明に従う要素を使用することによって、完全ではないにしても大幅に回避することができる。
【００７５】
以下で使用する引用符内の用語は、本発明の意味の範囲内で定義される。
【図面の簡単な説明】
【００７６】
【図１】図１は、少なくとも１つの波、この場合は正弦波を有する波打ち要素、すなわち本発明による軽量建築ボード要素の概略側面図である。
【図２】図２は、図１に従う波打ち要素の上面図であり、実線は波ピーク（正の半波）を象徴し、破線は波トラフ（負の半波）を象徴している。
【図３】図３は、波ピーク及び波トラフ自体が波打つように変形されている場合の、図２に見られるような本発明に従う軽量建築要素の上面図を示す。
【図４】図４は、第３の波が第２の波に重ね合わされている場合の、図３に従う要素の側面図である。
【図５】図５は、図３に従う構成の概略斜視図である。
【図６】図６は、長さＬ、波高Ｈ及び振幅Ａを有する波打ち軽量建築ボード要素の正弦波における開き角（γとして示す）を示す。
【発明を実施するための形態】
【００７７】
第１の態様：軽量建築ボード要素
本発明に従うコア層及び多層複合体を製造するために使用することができる要素（波打ち軽量建築ボード要素）は、一実施形態において、空間的に延びる第１の波の形態を有し、当該要素の上側は少なくとも１つの波ピークを有し、当該要素の下側は少なくとも１つの波トラフを有し、第１の波は横方向又は放射状に広がっており、当該軽量建築ボード要素は、相互に連結された木材繊維、もしくは相互に連結された木材チップ、もしくは相互に連結されたＯＳＢチップ、又はこれらのうちの２種以上を含む又はからなる。
【００７８】
さらなる実施形態において、要素は、表面、特に、平坦な表面に沿って延びており、要素は、第１の伝播方向に沿って可変の伸びで前記表面に沿って延びる第１の波打ちプロファイルの第１の波を有し、軽量建築ボード要素の上側及び下側の波ピークは第２の方向に沿って互いに平行に配列しており、前記第２の方向は、第１の方向に対して角度αをなし、かつこの表面に沿っており、０°＜α≦９０°、好ましくは約９０°であり、当該要素は、相互に連結された木材繊維、もしくは相互に連結された木材チップ、又は相互に連結されたＯＳＢチップを含む又はからなる。
【００７９】
したがって、要素の上側と下側の両方が波の成分である。波ピークは上側に位置し、関連する波トラフは下側に位置する。波ピークは、波頭と呼ぶこともできる。
【００８０】
用語「要素」は、本発明に従うコア層の一部又は構成要素、又は軽量建築ボードの形態の本発明に従う多層複合体の一部又は構成要素を指す。以後、この要素を、軽量建築ボード要素又は波打ち軽量建築ボード要素とも呼ぶ。
【００８１】
要素において、用語「波」は、物理的概念では、空間的に広がる振動によって例示される。最も広い意味では、用語「波」もしくは「波構造」もしくは「波打ち」又は「波状」は、波における少なくとも１つの波ピーク及び１つの波トラフを表す。そのため、波は、数学的概念では、少なくとも１つの正及び負の半波を有する。
【００８２】
ここで使用される用語は、要素内の反復する波打ち構造単位も包含する。
【００８３】
波は、数学的概念では、振動の伸びによって、振動の振幅によって、及び正又は負の半波の振動面によって、すなわち波高及び波高によって、特徴付けることができる。波長に基づく特徴付け、すなわち、波ピークと後続の波トラフの長さの使用も、同様に可能である。波ピークと波トラフとの間の遷移は、波の形状に依存するが、波打ちプロファイルの反転点と直線部分によって特徴付けられる。
【００８４】
波は、その振幅もしくは波長、又は、振幅と波長に関して、変化していてもよい。このようにして、軽量建築ボードにおけるコア層の厚さに、その剛性と共に、影響を及ぼすことができる。一方、軽量建築ボードにおける波の厚さ、すなわち波打ち又は波状要素の厚さ、要素におけるチップ及び繊維の、ボード中の要素の濃度、要素同士の間及び要素とトップ層との間の糊付けの程度などのボードパラメータを使用して、軽量建築ボードの剛性に影響を及ぼすことも可能である。
【００８５】
波は、横方向（直線状）又は半径方向の両方に広がっているか又は延びている波であることができる。
【００８６】
したがって、波の形状は、考えられる任意の構造をとることができる。
【００８７】
一実施形態において、波は、正弦関数又は正弦関数に類似の関数の形状で形成される。すなわち、波は、正弦関数の形態で存在し、及び／又は、正弦波である。以下、「正弦波形状」又は「シヌソイド」という用語を同義的に使用する。
【００８８】
さらなる実施形態において、波は、三角波の形態で構成される。「三角波」という用語は、「三角形のような波」という用語も包含する。
【００８９】
さらなる実施形態において、波は、鋸歯状波の形態で構成される。このような波は、チルティング振動とも呼ばれる。
【００９０】
さらなる実施形態において、波は、四角形波の形態で構成される。
【００９１】
上記の波の形態は、物理学の分野で知られており、数学的に記述することもできる。
【００９２】
さらなる実施形態において、波は、三角波、シヌソイド波、鋸歯状波又は四角形波から選択される異なる波形、すなわち少なくとも２つもしくは３つ又は４つの波形を有する。
【００９３】
一実施形態において、これらの波は、波打ち要素において共通の伝播方向に沿って任意の所望の順序で配置することができる。
【００９４】
さらなる実施形態において、前述の波タイプのうちの２種以上が、共通の伝播方向で重なり、好適には、新しい波形を形成することもできる。
【００９５】
例えば、適切な重なりから台形波が生じることがある。
【００９６】
波打ち要素の波形は、軽量建築ボード要素の形態の波打ち要素が小板状領域を有し、波打ち要素における１つの小板状領域と隣接する小板状領域とが一緒に、要素が波打ち構造を有するようにそれらの間に共通のエッジを形成していると記述することもできる。このようにして、エッジを含む小板状領域が波を形成する。
【００９７】
用語「小板状領域」は、表面の形態で構成された領域を包含する。表面は、凹凸がない、すなわち平坦であっても、凹凸があってもよく、すなわち、平坦でなくてもよく、この場合、好ましくは湾曲しており、好ましくは凸状又は凹状であるか、波形である。
【００９８】
用語「エッジ」は、「２つの隣接する小板状領域の間の遷移領域」などの用語を包含する。この遷移領域は、はっきりと定義されるエッジであることができる。この用語は、湾曲したエッジ又は平坦な（凹凸のない）エッジとして構成されたエッジも包含する。したがって、用語「エッジ」は、線の形態の鋭いエッジに加え、２つの小板状領域の間の湾曲面又は湾曲領域の形態にある波状又は波打ったエッジも包含する。このようにして、波打ち要素における小板状領域は波打ち構造を形成しており、すなわち、波ピークは波トラフに追従し、逆もまた同様である。
【００９９】
好ましくは、波打ち要素における隣接する小板状領域によって形成されたエッジは、互いに平行に配向する。
【０１００】
用語「曲面」は、凸面又は凹面、又は、凸部と凹部の両方を有する表面を意味する。特に、用語「湾曲した」は、「連続的に湾曲した」も意味する。
【０１０１】
このように、小板状領域を有する波打ち要素であって、当該要素が波打ち構造を有するように、波打ち要素における１つの小板状領域と波打ち要素における隣接する小板状領域とが一緒になってそれらの間に共通のエッジを形成しており、
（ａ）小板状領域が平坦な表面であり、平坦な表面間に形成されたエッジが直線である。このような波は、ジグザグ波と記載することができる；もしくは
（ｂ）小板状領域が平坦な表面であり、平坦な表面間に形成されたエッジが曲面である；もしくは
（ｃ）小板状領域が平坦な表面であり、平坦な表面間に形成されたエッジが平坦な表面である；もしくは
（ｄ）小板状領域が曲面であり、曲面間に形成されたエッジが曲面、好ましくは凸面である；もしくは
（ｄ）小板状領域が曲面であり、曲面間に形成されたエッジが直線状である；又は
（ｆ）小板状領域が曲面であり、曲面間に形成されたエッジが平坦な表面である；
、波打ち要素も開示される。
【０１０２】
一実施形態において、波は、波形（ａ）〜（ｆ）のうちの少なくとも１つ、もしくは２つ、もしくは３つ、もしくは４つ、もしくは５つ、又は６つを有する。
【０１０３】
一実施形態において、要素は、
（ｃ’）縦断面で見た場合に波が台形状の繰返し単位を有するような要素（ｃ）；又は
（ｄ’）縦断面で見た場合に波が正弦関数又はシヌソイド関数の形態の繰返し単位を有するような要素（ｄ）；
から形成される。
【０１０４】
もし、コア層が、特に、要素（ｄ’）を含む又はからなる場合には、要素（ａ）〜（ｆ）、及び／又は、前記要素を含むコア層、又は、コア層を含む多層複合体の良好な圧縮強度及び抵抗並びに良好な剪断強度及び抵抗を、さらに著しく改善することができる。
【０１０５】
このような波形は公知であり、欧州特許出願公開第２  ６６０  ４０８  Ａ１号及び国際公開第２０１５／０６７３６２号に記載されている。従って、これらの文書への明示的な言及は、更なる説明のために行った。
【０１０６】
本発明の一実施形態において、少なくとも１つの正及び負の半波、すなわち波ピーク及び波トラフは、少なくとも部分的に第２の波の形態で存在するか、又は、それらに重なり合った第２の波を有する。
【０１０７】
このことは、第１の波、ひいては軽量建築ボード要素が、変形され又は歪められて、第２の波を形成することを意味する。
【０１０８】
第２の波の形状は、第１の波に関して上に記載した形状の中から、第１の波の形状に関係なく選択することができる。
【０１０９】
一実施形態において、第１の波が、空間軸ｘ、ｙ及びｚを有するデカルト座標系においてｘ方向に広がっており、その振動面がｘ−ｚ平面内に延びているか又はｘ−ｚ平面と平行に延びている場合に、第１の波の振動面が第２の波の振動面に対して垂直に延びており、
第２の波がｙ方向に広がっており、その振動面はｘ−ｚ平面内に延びているか又はｘ−ｚ平面と平行に延びている。
【０１１０】
一実施形態において、上記の実施形態は除外される。例えば、欧州特許第１  ７５８  ７３３  Ｂ１号で定義された両反対方向で主曲率を有するシェル構造の波はこのように特徴付けられる。
【０１１１】
１つの好ましい実施形態において、空間軸ｘ、ｙ及びｚを有するデカルト座標系において第１の波がｘ方向に広がっており、その振動面がｘ−ｚ平面内に延びているか又はｘ−ｚ平面と平行に延びている場合に、第１の波の振動面が第２の波の振動面に対して垂直に延びており、
第２の波がｙ方向に広がっており、その振動面はｘ−ｙ平面内に延びているか又はｘ−ｙ平面と平行に延びている。
【０１１２】
さらに好ましい実施形態において、第２の波の形状は、第３の波の形態で存在する。これは、第２の波、ひいては軽量建築ボード要素が変形及び歪められて、第３の波を形成することを意味する。
【０１１３】
それによって、第３の波が第２の波に重ね合わされ、したがって、第１の波に重ね合わされる。
【０１１４】
もちろん、第４の波を第３の波に重ね合わせて、ひいては第１及び第２の波に重ね合わせること、又は第５の波を第４の波自体に重ね合わせて、ひいては第１、第２及び第３の波に重ね合わせることなども考えられる。
【０１１５】
第３の波の形状は、第１の波及び第２の波に関して上に記載した形状の中から、第１の波及び第２の波の形状に関係なく選択することができる。
【０１１６】
好ましくは、第３の波の振動面は、第１の波の振動面と平行に延びる。
【０１１７】
さらなる実施形態において、第１の波の振動面と第２の波の振動面とが互いに直交して延びており、第３の波の振動面は第１の波の振動面と平行に延びている。
【０１１８】
好ましい一実施形態において、空間軸ｘ、ｙ及びｚを有するデカルト座標系において第１の波がｘ方向に広がっており、その振動面がｘ−ｚ平面内に延びているか又はｘ−ｚ平面と平行に延びている場合、第１の波の振動面は第２の波の振動面に対して垂直であり、
第２の波はｙ方向に広がっており、その振動面はｘ−ｙ平面内に延びているか又はｘ−ｙ平面と平行に延びており、
第３の波の振動面はｙ−ｚ平面内にあるか又はｙ−ｚ平面と平行であり、
第３の波はｙ方向に延びている。
【０１１９】
このような実施形態によって、要素の安定性、ひいては軽量建築ボードの安定性をさらに向上させることができる。このタイプの要素は、要素に一種の「補強リブ」が形成されるため、比較的高い剛性を示す。さらに、これらの要素が同じ又は類似の基本的な向きを有する場合には、三重波形は、軽量建築ボードの製造中に隣接する重ね合わされた要素の波ピークと波トラフの噛み合いの可能性を低減する。
【０１２０】
波打ち要素は、相互に連結された繊維、もしくは相互に連結されたチップ、又は相互に連結された繊維及びチップを含む又はからなる。
【０１２１】
用語「繊維」は、薄く、かつ、その長さに関して柔軟である構造体を指す。長さ対直径の比は、好ましくは３：１〜１０：１に及ぶことができる。しかし、軽量建築ボード要素の要件及び使用される繊維のタイプに依存して、１５：１〜１００：１の範囲内などの他の比を設定することができる。
【０１２２】
繊維を形成することができるあらゆる材料を使用することができる。
【０１２３】
例えば、繊維は、木材繊維、植物繊維、動物繊維、天然ポリマーの繊維及び合成ポリマーの繊維、又はこれらのうちの２種以上の組み合わせからなる群から選択することができる。
【０１２４】
この種の繊維は、従来技術で知られている。
【０１２５】
繊維は、同じ又は類似の寸法を有することができ、異なる寸法にされたものであってもよい。要素の物理的特性は、寸法の適切な選択によってさらに影響を受けることがある。
【０１２６】
一実施形態において、繊維は木材繊維である。
【０１２７】
用語「木材繊維」は、木を安定させる役割を果たす細長い、軸方向に配列した木材細胞を指す。用語「木材繊維」は、用語「木材パルプ」及び「セルロース」と同義語として使用されている。木材繊維は、それらの配置、形状、壁厚及び肥厚並びにそれらの長さによって特徴付けることができる。用語「木材繊維」は、軟材繊維及び硬材繊維の両方を包含する。前者は、通常、硬材繊維よりも長い。典型的な値は、スプルース、マツ又はモミ繊維の場合に３．５〜６ｍｍ、ポプラ、バーチ又はブナ繊維の場合に１〜１．５ｍｍである。軟材繊維の細長比（長さ対厚さの比）は約１５：１〜１００：１であり、硬材繊維では約１５：１〜６０：１である。繊維は、公知の方法により、通常は、剥皮された木材チップから得られる。個々の繊維、繊維束及び繊維フラグメントは、スチーミング、ボイリング、及び化学的又は機械的間セレーションによって得ることができる。
【０１２８】
用語「チップ」は、加工されたワークピースからツールによって機械的に分離された粒子を指す。チップ形状は、ツールを離れた後のチップの形状を表す。それらは、長いリボン及び糸のチップから螺旋状のチップ乃至短いセグメントのチップまでさまざまである。これらの種子は、当業者によく知られている。
【０１２９】
チップを形成することができるあらゆる材料を用いることができる。
【０１３０】
この種のチップは、従来技術において知られている。
【０１３１】
チップは、同じ又は類似の寸法を有することができ、異なる寸法にされたものであっte
もよい。要素の物理的特性は、寸法の適切な選択によってさらに影響を受けることがある。
【０１３２】
一実施形態において、チップは木材チップである。
【０１３３】
木材チップは、製材所での、及び、木材加工産業の他の分野での、並びに、家庭環境での、木材の機械加工からの副産物及び廃棄物である。木材チップは、鋸引きによって産出した場合には「おが屑」と呼ばれ、鉋がけによって産出した場合には「木材削り屑」と呼ばれる。
【０１３４】
一実施形態において、チップは、来技術において「ＯＳＢストランド」としても知られているＯＳＢチップである。よく知られているように、これらのチップは、回転ブレードによって、剥皮された丸太から、長手方向に切り出される。適切なチップは、一般的に、長さが約１００ｍｍ〜２００ｍｍ、幅が１０〜５０ｍｍ、厚さが０．１〜１．５ｍｍである。しかし、これらとは異なる寸法のＯＳＣチップを使用することも可能である。一実施形態は、長さ１５〜２５ｍｍ、幅３〜８ｍｍ、厚さ０．１〜０．５ｍｍのＯＳＣチップ、好ましくは長さ２０ｍｍ、幅５ｍｍ、厚さ０．２ｍｍのチップを使用する。
【０１３５】
一実施形態において、軽量建築ボード要素は、プレスされた木材繊維、もしくはプレスされた木材チップ、もしくはプレスされたＯＳＢストランド、又はこれらのうちの２種以上を含む又はからなる。
【０１３６】
さらなる実施形態において、軽量建築ボード要素は、接着剤を含むことができる。強度を高めるために、接着剤によって、繊維もしくはチップ又は繊維及びチップが相互に連結されていてもよい。
【０１３７】
一実施形態において、軽量建築ボード要素は接着されていない。用語「接着されていない」は、軽量建築ボード要素が、互いに接着されていない木材繊維もしくは木材チップ又は木材繊維及び木材チップから構成されている又はからなることを意味する。したがって、軽量建築ボード要素は、もっぱら、木材繊維、もしくは木材チップ、又は木材繊維及び木材チップからなる。したがって、軽量建築ボード要素の内部は、木材を接着させるために木材業界で典型的に使用されている接着剤又はグルーを有しない。このタイプの既知の接着剤は、グルテン、カゼイン、尿素−ホルムアルデヒド、フェノール−ホルムアルデヒド、レゾルシノール−ホルムアルデヒド、メラミン−ホルムアルデヒド、ポリ酢酸ビニル及び／又はポリウレタンをベースとする。接着されていない要素の使用は、環境的及び経済的理由から有利である。
【０１３８】
本発明は、また、軽量建築ボード要素であって、当該要素は第１の空間的に延びる波の形状を有し、前記要素の上側が少なくとも１つの波ピークを有し、前記要素の下側が少なくとも１つの波トラフを有し、
第１の波は横方向又は放射状に広がっており、
少なくとも１つの波ピーク及び少なくとも１つの波トラフは、第２の波の形態で存在し、
当該軽量建築ボード要素が、結合された木材繊維、もしくは結合された木材削り屑、もしくは結合されたＯＳＢチップ、又はこれらのうちの２種以上を含む又はからなる、軽量建築ボード要素を開示し、及び、当該軽量建築ボード要素に関する。
【０１３９】
「これらのうちの２種以上」とは、木材繊維と木材チップ、もしくは木材繊維とＯＳＢチップ、もしくは木材チップとＯＳＢチップ、又は木材繊維と木材チップとＯＳＣチップを意味する。
【０１４０】
さらに、本発明は、表面、特に、平坦な表面に沿って延びている軽量建築ボード要素であって、当該軽量建築ボード要素は、第１の伝播方向に沿って可変の伸びで前記表面に沿って延びる第１の波打ちプロファイルの第１の波を有し、当該軽量建築ボード要素の上側及び下側の波ピークは第２の方向に沿って互いに平行に配列しており、前記第２の方向は、第１の方向に対して角度αをなし、かつこの表面に沿っており、０°＜α≦９０°、好ましくは約９０°であり、第１の波打ちプロファイルの波ピークが少なくとも１つの第２の方向に沿う更なる波打ちを有するように波打ち軽量建築ボード要素の第２の波の第２の波打ちプロファイルが第１の波打ちプロファイルに重ね合わされており、
当該軽量建築ボード要素は、結合された木材繊維、もしくは結合された木材削り屑、もしくは結合されたＯＳＢチップ、又はこれらのうちの２種以上を含む又はからなる、軽量建築ボード要素を開示し、又は、当該軽量建築ボード要素に関する。
【０１４１】
第２の態様：波打ち要素の製造
第１の態様で定義したとおりの本発明に有用な軽量建築ボード要素は、一般的に、少なくとも、段階（Ａ）及び（Ｂ）又は段階（Ａ）及び（Ｃ）を有する方法によって製造することができる：
（Ａ）繊維及び／又はチップが互いに接触するように、木材繊維、木材チップ、もしくはＯＳＣチップ、又はこれらのうちの２種以上を配置する段階；
（Ｂ）段階（Ａ）からの接触している繊維及び／又はチップをプレスツールでプレスする段階、ここで、前記プレスツールは、プレス後に得られる波打ち要素が第１の波もしくは第２の波又は第３の波を有するように構成される；又は
（Ｃ）段階（Ａ）からの接触している繊維及び／又はチップをプレスツールにおいてプレスし、プレスされた繊維及び／又はチップをプロファイリングツールに案内する段階、ここで、前記プロファイリングツールを通過した後に得られる波打ち要素が第１の波もしくは第２の波又は第３の波を有するように前記プロファイリングツールが構成される。
【０１４２】
そのため、段階（Ｂ）又は（Ｃ）で得られた要素は、第１の波、第２の波と重ね合わされた第１の波、又は第３の波と重ね合わされた第１の波を有することができ、第２の波はそれ自体、第３の波と重ね合わされる。
【０１４３】
一実施形態において、段階（Ａ）において、チップ及び／又は繊維をプレスツールに配置することが可能である。ここで、段階（Ａ）は段階（Ａ１）を含み、段階（Ｂ）は段階（Ｂ１）を含む：
（Ａ１）木材繊維、木材チップ、もしくはＯＳＣチップ、又はこれらのうちの２種以上を、繊維及び／又はチップが互いに接触するように配置する段階であって、繊維もしくはチップ又は繊維及びチップをプレスツールに配置する段階；
（Ｂ１）プレスツールにおいて段階（Ａ１）からの接触している繊維及び／又はチップをプレスする段階、ここで、前記プレスツールは、プレス後に得られる波打ち要素が、第１の波もしくは第２の波又は第３の波を有するように構成される。
【０１４４】
さらなる実施形態において、段階（Ａ）において、繊維及び／又はチップが互いに接触するように、繊維もしくはチップ又は繊維及びチップを配置し、それらをプレスして平坦な又は凹凸のないものとし、段階（Ｂ）にプレスされた材料をもたらすことが可能である。
【０１４５】
したがって、段階（Ａ）は段階（Ａ２）を含み、段階（Ｂ）は段階（Ｂ２）を含む：
（Ａ２）木材繊維、木材チップ、もしくはＯＳＣチップ、又はこれらのうちの２種以上を、繊維及び／又はチップが互いに接触するように配置する段階であって、平坦な配置が形成されるように、繊維もしくはチップ又は繊維及びチップが、プレスされる段階；
（Ｂ２）段階（Ａ２）からのプレスされた繊維及び／又はチップをプレスツールにおいてプレスする段階、ここで、前記プレスツールは、プレス後に得られる波打ち要素が第１の波もしくは第２の波又は第３の波を有するように構成される。
【０１４６】
本発明に従う軽量建築ボード要素は、少なくとも段階（Ａ）及び（Ｂ）又は段階（Ａ）及び（Ｃ）を有する方法によって製造することができる：
（Ａ）木材繊維、木材チップ、もしくはＯＳＣチップ、又はこれらのうちの２種以上を、繊維及び／又はチップが互いに接触するように配置する段階；
（Ｂ）段階（Ａ）からの接触している繊維及び／又はチップをプレスツールにおいてプレスする段階、ここで、前記プレスツールは、プレス後に得られる波打ち要素が第１の波もしくは第２の波又は第３の波を有するように構成される；又は
（Ｃ）段階（Ａ）からの接触している繊維及び／又はチップをプレスツールにおいてプレスし、プレスされた繊維及び／又はチップをプロファイリングツールに案内する段階、ここで、前記プロファイリングツールは、当該プロファイリングツールを通過した後に得られる波打ち要素が第１の波もしくは第２の波又は第３の波を有するように構成される。
【０１４７】
したがって、この実施形態において、波形形成が実施される前に、段階（Ａ２）及び段階（Ｃ）のプレスツールにおいて繊維又はチップの予備圧縮が行われる。
【０１４８】
本発明に従う軽量建築要素の製造における段階（Ａ）で使用される木材繊維及び木材チップ又はＯＳＢチップは、例えば木材加工産業において集まる。
【０１４９】
ＯＳＢチップは、少なくとも部分的に、凝集した形態で、好ましくはＯＳＢボードの形態で、又はＯＳＢボードのフラグメントの形態で存在することもできる。しかし、これらのボード又はボードのフラグメントは、プレスツールにおいて波状要素に容易に加工するには、厚さがわずかに約１ｍｍであるべきである。
【０１５０】
弾性率を決定することによって特徴付けることができる、ＯＳＢチップにより達成できる強度は、高い。
【０１５１】
一実施形態において、段階（Ｂ）におけるプレスツールは、プレス中に繊維及び／又はチップに少なくとも部分的に接触する複数の隆起部及び窪み部を有する。本発明に従う軽量建築ボード要素の第１の波及び第２の波、並びに、もし適用可能であれば第３の波は、適切な複数の隆起部及び窪み部によって、形成、好ましくは型押しすることができる。
【０１５２】
波を有する要素を形成するのに好適なプレス装置及び方法は、例えば、欧州特許第２  ４８８  ３３７  Ｂ１号から公知である。従って、本発明に従う軽量建築ボード要素を製造するのに好適なプレス装置を形成することができる。
【０１５３】
一実施形態において、段階（Ｂ）におけるプレスツールは、隆起部又は窪み部を有しない。この例では、繊維又はチップに波構造は型押しされない。段階（Ｃ）では、繊維又はチップを好適なプロファイリングツールに通して、波構造を生成させることができる。
【０１５４】
一実施形態において、段階（Ｃ）におけるプロファイリングツールは、１つ以上のプロファイリングローラを有する。本発明に従う軽量建築ボード要素の波は、好適なプロファイリングローラによって形成することができる。
【０１５５】
プレス中に加えられる圧力は、要件に適合させることができる。一実施形態において、圧力は５〜１５ＭＰａの範囲内である。他の実施形態において、より高い又はより低い圧力を使用することができる。
【０１５６】
一実施形態において、段階（Ａ）において、繊維及び／又はチップを接着剤と少なくとも部分的に接触させることができる。このようにして、要素の安定性をさらに高めることができる。
【０１５７】
別の実施形態において、段階（Ａ）において、繊維及び／又はチップは、接着剤と接触せず、すなわち接着剤フリーである。これらのタイプの接着剤フリーの軽量建築ボード要素も、一般的に、既に良好な安定性を示す。
【０１５８】
本方法によって製造される要素の寸法に制限はない。丸い又は丸みを帯びた軽量建築ボード要素及び多角形の軽量建築ボード要素を製造することができる。
【０１５９】
好ましくは、長さ及び幅にわたって定義される四角形の軽量建築ボード要素が製造される。
【０１６０】
一実施形態において、段階（Ｂ）又は（Ｃ）において、製造された軽量建築ボード要素の長さ対幅の比が２：１〜５０：１の範囲内、より好ましくは２：１〜４０：１の範囲内になるような寸法を有するプレスされた繊維及び／又はプレスされたチップが使用される。
【０１６１】
一実施形態において、軽量建築ボード要素の長さ×幅の積は、１０ｍｍ×５ｍｍ〜３０００ｍｍ×１０００ｍｍの範囲内である。
【０１６２】
したがって、一実施形態において、比較的小さい軽量建築ボード要素ならびにストリップ状の軽量建築ボード要素を製造することができる。
【０１６３】
更なる実施形態において、もし比較的小さい軽量建築ボード要素がこれらのストリップ状要素から製造されることが想定される場合、好ましくはストリップ状の比較的大きな軽量建築ボード要素を断片化工程にかけることができる。
【０１６４】
比較的小さい軽量建築ボード要素の長さ×幅の積は、好ましくは、１０×５ｍｍ〜２００×１００ｍｍ、より好ましくは１０×５ｍｍ〜１００×５０ｍｍ、さらにより好ましくは１０×５ｍｍ〜５０×２５ｍｍの範囲内である。用語「長さ」は、前記要素の長手方向における波打ち要素の始点と終点との間の最短距離を意味する。用語「幅」は、要素の長手方向を横切る側片間の距離を意味する。
【０１６５】
好ましくは、本方法によって得られる段階（Ｂ）又は（Ｃ）に従う要素が０．１〜５ｍｍ、好ましくは０．２ｍｍ〜３．５ｍｍ、より好ましくは０．２ｍｍ〜２ｍｍの範囲内の厚さを有するような寸法を有する繊維及び／又はチップが段階（Ａ）において使用される。
【０１６６】
用語「厚さ」は、波打ち要素の２つの対向する表面間の最短距離を意味する。これらの表面は、小板状領域又はエッジの厚さ分離間している。
【０１６７】
波形ウェブの厚さは、波上のすべての点で必ずしも同じである必要はない。波ピーク及び波トラフ、及び／又は、波ピークと波トラフとの間の直線部分が、異なる厚さを有することが可能である。使用されるプレス技術に依存して、異なる厚さの領域が波に生じることも可能である。
【０１６８】
好ましくは、段階（Ｂ）におけるプレスツールの窪み部及び隆起部、及び／又は、段階（Ｃ）におけるプロファイルツールのプロファイルは、軽量建築ボード要素の波高が、１〜２０ｍｍ、好ましくは２〜１２ｍｍ、より好ましくは２〜８ｍｍの範囲内にあるように選択されるやり方で本方法が実施される。
【０１６９】
この場合に、用語「波高」は、２つの仮想平行面の間の最短距離であって、これらの面の間に波が存在するように波打ち要素を配置することができる２つの仮想平行面の間の最短距離を意味する。
【０１７０】
特に好ましい実施形態において、波打ち要素の厚さは０．２〜５ｍｍの範囲内にあり、波高は２〜１５ｍｍの範囲内にある。
【０１７１】
さらに特に好ましい実施形態において、波打ち要素の厚さは０．２〜２ｍｍの範囲内にあり、波高は２〜８ｍｍの範囲内にある。
【０１７２】
一実施形態において、波長、すなわち、正の半波長の長さと隣接する負の半波長の長さとの和は、５ｍｍ〜２００ｍｍ、好ましくは５ｍｍ〜２０ｍｍ、より好ましくは５ｍｍ〜１０ｍｍの範囲内にある。
【０１７３】
特に好ましい実施形態において、波打ち要素の厚さは０．２〜５ｍｍの範囲内にあり、波高は２〜１５ｍｍの範囲内にあり、波長は５〜２０ｍｍの範囲内にある。
【０１７４】
さらに好ましい実施形態において、波ピーク又は波トラフの開き角、すなわち半波の開き角は、３０°〜１２０°、好ましくは４０°〜１００°、より好ましくは５０°〜９０°、さらに好ましくは６０°〜９０°である。特に好ましい開き角は７０°である。
【０１７５】
別の特に好ましい実施形態において、波打ち要素の厚さは０．２〜５ｍｍの範囲内にあり、波高は２〜１５ｍｍの範囲内にあり、波長は５〜２０ｍｍの範囲内にあり、開き角は６０°〜９０°の範囲内にある。
【０１７６】
用語「開き角」又は「半波の開き角」は、それぞれが、波ピーク又は波トラフ、すなわち半波に対して接線方向に当接する２つの交差する仮想線によって形成される角度であり、仮想線の交点は波ピーク又は波トラフ（半波）の細長い振幅上に位置する。
【０１７７】
このような開き角が生じる場合、軽量建築ボード要素の重量をできるだけ軽量にすることができ、しかも、要素の機械的強度を可能な限り高く保つことができる。したがって、この種の軽量建築ボード要素により製造されたコア層及び／又は多層複合体は、可能な限り低い重量（低い嵩密度）と可能な限り高い機械的強度（耐荷力）との間のバランス比も有する。機械的強度（抵抗力、耐荷力）は、好ましくは、弾性率を決定することによって計算することができる。
【０１７８】
本方法により製造された軽量建築ボード要素は、好ましくは１５０〜４３０ｋｇ／ｍ３の範囲内の嵩密度を有する。弾性率は、好ましくは２，０００〜７，０００Ｎ／ｍｍ２の範囲内にある。
【０１７９】
波打ち要素は、優れた耐荷力を示し、そのため、それらは、緩いコア層及び／又は緩いコア層を有する多層複合体として、又は、緩いコア層及び／又は緩いコア層を有する多層複合体に対して使用することができ、それら自体が、比較的低い密度で高荷力を可能にする。
【０１８０】
第３の態様：波打ち要素を有するコア層
本明細書で開示されるもののようなコア層は、第１の態様で定義したとおりの軽量建築ボード要素を含むか、又は、第２の態様で定義したとおりの方法により製造された軽量建築ボード要素を含む。
【０１８１】
用語「コア層」は、本発明に従う軽量建築ボード要素に加えて空洞部も有する層、すなわち緩い構造を意味する。
【０１８２】
用語「層」は、用語「プライ」と同義的に使用される。
【０１８３】
一実施形態において、コア層における軽量建築ボード要素は、少なくとも１つの第１及び第２の層に配置され、互いに少なくとも部分的に接着される。
【０１８４】
さらなる実施形態において、少なくとも１つの第１の層及び第２の層が両方とも多数の軽量建築ボード要素を含む。
【０１８５】
一実施形態において、軽量建築ボード要素は、互いに隣り合って配置されていてもよいし、互いに上下に配置されていてもよく、第１及び第２の層において互いに隣り合って配置されていてもよいし、互いに上下に配置されていてもよい。
【０１８６】
一実施形態において、少なくとも１つの第１の層及び第２の層における軽量建築ボード要素は、少なくとも部分的にランダムに配置される。この実施形態は、軽量建築ボード要素が比較的小さい寸法を有する場合に特に有利である。
【０１８７】
一実施形態において、少なくとも１つの第１の層は、軽量建築ボード要素を１つしか有しておらず、コア層の第２の層は、１つより多くの軽量建築ボード要素を有し、第２の層における軽量建築ボード要素は互いに隣り合って配置されている。好ましくは、この実施形態において、ストリップ状の軽量建築ボード要素が第１の層に使用される。
【０１８８】
さらなる好ましい実施形態において、コア層の少なくとも１つの第１及び第２の層は、それぞれ、たった１つの軽量建築ボード要素を含む。好ましくは、この実施形態において、ストリップ状の軽量建築ボード要素が使用される。
【０１８９】
この実施形態において、第１の層における第１の波の第１の方向と、第２の層における第１の波の第１の方向との間の角度は、９０°であることができる。用語「９０°の角度」は、±１０°の偏差も許容する。
【０１９０】
さらなる実施形態において、９０°の角度からのずれは、±１０°だけでなく、最大で±２０°、±３０°又は±４０°までであることができる。
【０１９１】
さらなる実施形態において、第１の層における第１の軽量建築ボード要素の第１の波の伝播方向は、第２の層における軽量建築ボード要素の第１の波の伝播方向とは異なる。
【０１９２】
一実施形態において、コア層は、波打ち軽量建築ボード要素に加えて、平坦な要素を有する。用語「平坦」は、「平面」もしくは「形成された又は構成された平坦」又は「形成又は構成された平面」などの用語を包含する。これらの平坦な要素は、トップ層について以下に記載の材料、すなわち、ベニヤ、木質ボード、例えば木質複合ボード又は無垢材ボードなど、チップボード、ファイバーボード、合板、プラスチックボード、石膏ボード、板金、ファイバーセメントプレート、紙及び厚紙、並びにこれらのうちの２種以上から選択することができる。
【０１９３】
これらの平坦な要素は、波打ち軽量建築ボード要素と同じ長さ及び幅のものであることができるが、異なっていてもよい。
【０１９４】
平坦な要素は、波打ち軽量建築ボード要素、好ましくは接着された波打ち軽量建築ボード要素の波ピーク及び／又は波トラフに接続されてもよい。もし波打ち軽量建築ボード要素が前記平坦な要素に接着されている場合には、コア層の内部凝集をさらに改善することができる。
【０１９５】
一実施形態において、波打ち軽量建築ボード要素、及び、平坦な要素に接着された波打ち軽量建築ボード要素は、コア層においてランダムに配置される。
【０１９６】
一実施形態において、本発明は、コア層に関し、当該コア層は、波打ち軽量建築ボード要素、平坦な要素、次に別の波打ち軽量建築ボード要素のシーケンスを含む。この実施形態において、第１の層及び第２の層のそれぞれは、波打ち軽量建築ボード要素を有し、２つの波打ち軽量建築ボード要素は、平坦な要素によって互いに分離されている。好ましくは、平坦な要素は、２つの波打ち軽量建築ボード要素によりサンドイッチ様式で取り囲まれる。
【０１９７】
第１の層及び第２の層における波打ち軽量建築ボード要素の第１の波の伝播方向は、この配置において同じであっても異なっていてもよい。
【０１９８】
さらなる実施形態において、本発明は、コア層に関し、当該コア層は、たった１つの波打ち軽量建築ボード要素からなるか、又はたった１つの波打ち軽量建築ボード要素を含む。
【０１９９】
第４の態様：第３の態様で定義したとおりのコア層の製造方法
第４の態様では、本発明は、第３の態様で定義したとおりのコア層の製造方法であって、少なくとも段階（Ｄ）〜（Ｆ）を含む方法に関する：
（Ｄ）第１の態様で定義したとおりの、又は、第２の態様で定義したとおりの方法により製造された軽量建築ボード要素を少なくとも１つ配置する段階であって、当該少なくとも１つの波打ち要素が第１の層を形成する段階と、
（Ｅ）第１の層上に、第１の態様で定義したとおりの、又は、第２の態様で定義したとおりの方法により製造された第２の軽量建築ボード要素を少なくとも１つ配置する段階であって、第１の層と第２の層とが少なくとも部分的に２つの重ね合わされた層を形成するように第１の層上に配置された少なくとも１つの軽量建築ボード要素が第２の層を形成する段階；
（Ｆ）軽量建築ボード要素を互いに少なくとも部分的に接着させる段階。
【０２００】
少なくとも１つの軽量建築ボード要素は、段階（Ｄ）において、適切な支持体上に配置される。支持体は、好ましくは、平坦な表面を有する材料であって、この平坦な表面の上に１つ又は複数の要素を配置することができる材料である。
【０２０１】
この方法は、少なくとも段階（Ｅ１）をさらに含むことができる。
（Ｅ１）段階（Ｅ）からの第２の層の上に、第１の態様で定義したとおりの、又は、第２の態様で定義したとおりの方法により製造された少なくとも１つのさらなる軽量建築ボード要素を配置する段階であって、第２の層と第３の層とが少なくとも部分的に２つの重ね合わされた層を形成するように第２の層上に配置された少なくとも１つの軽量建築ボード要素が少なくとも部分的に第３の層を形成する段階。
【０２０２】
段階（Ｆ）における固定接続は、圧力を加えることによって促進することができる。前記圧力は、好ましくは０．０２ＭＰａ〜４．０ＭＰａの範囲内、より好ましくは０．０１〜３．０ＭＰａの範囲内にある。
【０２０３】
第５の態様：多層複合体
第５の態様において、本発明は、少なくとも第１のトップ層又は第１及び第２のトップ層とコア層とを含む多層複合体であって、コア層が、第３の態様で定義したとおりのコア層又は第４の態様のように製造されたコア層であり、コア層が、第１のトップ層、又は、第１のトップ層及び第２のトップ層に接着されており、もし多層複合体が第２のトップ層を有する場合には、コア層は、第１のトップ層と第２のトップ層の間に配置されている、多層複合体に関する。
【０２０４】
したがって、第１のトップ層、又は、第１及び第２のトップ層は、コア層に平坦に接着される。
【０２０５】
一実施形態において、第１もしくは第２のトップ層又は第１及び第２のトップ層は、それぞれ、互いに厚さ分離間した２つの面を有し、少なくとも１つの本発明の要素に接着された面がプロファイルされている。
【０２０６】
プロファイルは、波構造で存在することができる。プロファイルは、適切なツールを用いてトップ層に導入することができる。
【０２０７】
これは、多層複合体にさらなる空洞部を導入することができ、そのため、複合体の安定性にあまり不利に影響することなく重量をセーブするという利点を提供する。
【０２０８】
好ましくは、第１のトップ層もしくは第２のトップ層又は第１のトップ層及び第２のトップ層は、互いに独立に、ベニヤ、木質ボード、例えば木質複合ボード又は無垢材ボードなど、チップボード、ファイバーボード、合板、プラスチックボード、石膏ボード、板金、ファイバーセメントプレート、紙又は厚紙、及びこれらのうちの２種以上から選択された材料を含む。
【０２０９】
ファイバーボードがトップ層として使用される場合、ファイバーボードは中密度ファイバーボード（ＭＤＦ）又は高密度ファイバーボード（ＨＤＦ）であることができる。ＭＤＦ及びＨＤＦボードは、従来技術で知られている。
【０２１０】
好ましくは、少なくとも１つのトップ層は平坦、すなわち平らである。
【０２１１】
トップ層は、それらの形状によって限定されない。
【０２１２】
好ましくは、少なくとも１つのトップ層は、正方形又は長方形の形状を有する。
【０２１３】
トップ層の寸法は限定されない。
【０２１４】
好ましくは、長方形の形状の幅及び長さは、０．５０μｍ〜５μｍの範囲、より好ましくは１〜３μｍの範囲である。
【０２１５】
さらなる実施形態において、多層複合体は、たった１つの波打ち軽量建築要素を含む又はからなるコア層を有する。
【０２１６】
したがって、本発明は、少なくとも第１のトップ層又は第１及び第２のトップ層、コア層、並びにコア層と片方又は両方のトップ層との間にある複数の空洞部を含む多層複合体であって、
コア層が、たった１つの第１の態様で定義したとおりの軽量建築ボード要素又は第２の態様で定義したとおりの方法により製造された軽量建築ボード要素を含む又はからなり、
コア層が第１のトップ層に又は第１のトップ層及び第２のトップ層に接着されており、
もし当該多層複合体が第２のトップ層を有する場合には、コア層は第１のトップ層と第２のトップ層の間に配置されている、多層複合体にも関する。
【０２１７】
一実施形態において、欧州特許第１  ７５８  ７３３  Ｂ１号に定義されているサンドイッチ要素の形態の多層複合体は除外される。
【０２１８】
したがって、一実施形態において、本発明は、少なくとも、第１のトップ層又は第１及び第２のトップ層、コア層、並びにコア層と片方又は両方のトップ層との間にある空洞部を含む多層複合体であって、コア層が、たった１つの、態様１で定義したとおりの軽量建築ボード要素又は第２の態様で定義したとおりの方法により製造された軽量建築ボード要素を含む又はからなり、
コア層は、第１のトップ層に又は第１のトップ層及び第２のトップ層に接着されており、
もし多層複合体が第２のトップ層を有する場合には、コア層は第１のトップ層と第２のトップ層の間に配置されており、
ただし、少なくとも２つのトップ層と、トップ層間に配置された少なくとも１つの中間層とを含み、両反対方向で主曲率を有する、周期的に反復する二重湾曲したシェル構造物の形態にあるサンドイッチ要素は除く、
多層複合体に関する。
【０２１９】
第６の態様：多層複合体の製造
第６の態様において、本発明は、第５の態様において記載したとおりの多層複合体の製造方法であって、少なくとも段階（Ｇ）〜（Ｊ）を含む方法に関する：
（Ｇ）第１のトップ層上の軽量建築ボード要素が第１の層を形成するように第１のトップ層上に、第１の態様で定義したとおりの又は第２の態様で定義したとおりの方法により製造された軽量建築ボード要素を少なくとも１つ配置する段階；
（Ｈ）第１の層上に第１の態様で定義したとおりの又は第２の態様で定義したとおりの方法により製造された少なくとも１つの第２の軽量建築ボード要素を配置する段階であって、第１の層と第２の層とが２つの重なり合った層を少なくとも部分的に形成するように第１の層上に配置された軽量建築ボード要素が第２の層を形成する段階；
（Ｉ）第１のトップ層を、第１の層の少なくとも１つの波打ち要素に少なくとも部分的に接着させる段階；及び
（Ｊ）第１の層の少なくとも１つの軽量建築ボード要素を第２の層の少なくとも１つの軽量建築ボード要素に少なくとも部分的に接着させる段階。
【０２２０】
一実施形態において、本方法は、少なくとも段階（Ｈ１）を含む：
（Ｈ１）段階（Ｈ）からの第２の層上に、第１の態様で定義したとおりの又は第２の態様で定義されるとおりの方法により製造された少なくとも１つのさらなる軽量建築ボード要素を配置する段階であって、第２の層と第３の層とが２つの重なり合った層を少なくとも部分的に形成するように第２の層上に配置された少なくとも１つの軽量建築ボード要素が第３の層を形成する段階。
【０２２１】
さらなる実施形態において、本方法は、さらに、少なくとも段階（Ｋ）を含む：
（Ｋ）第２のトップ層を、段階（Ｈ）からの第２の層上又は段階（Ｈ１）からの第３の層上に配置して、第２のトップ層を、第２の層又は第３の層の少なくとも１つの軽量建築ボード要素に少なくとも部分的に接着させる段階であって、段階（Ｋ）における接着が、段階（Ｉ）もしくは（Ｊ）、又は、段階（Ｉ）及び（Ｊ）における接着と同時に又はその後に行うことができる段階。
【０２２２】
この方法に代えて、本方法は、少なくとも段階（Ｒ）〜（Ｔ）を含むこともできる：
（Ｒ）第３の態様で定義したとおりの又は第４の態様で定義したとおりの方法により製造された第１のトップ層上にコア層を配置する段階；
（Ｓ）必要に応じて段階（Ｒ）からのコア層上に第２のトップ層を配置する段階；
（Ｔ）第１のトップ層及び任意の第２のトップ層をコア層に少なくとも部分的に接着させる段階。
【０２２３】
多層複合体のコア層が、たった１つの軽量建築要素を含むか、又は、この１つの軽量建築要素のみからなる場合、第１のトップ層上にこの１つの軽量建築要素を配置し接着するためだけの方法を使用して軽量複合体を製造することができ、前記第２のトップ層は、必要に応じて、コア層に接着されていてもよい。
【０２２４】
したがって、本発明は、また、トップ層と、トップ層上に配置されたコア層としての本発明に従う軽量建築ボード要素とを有する多層複合体であって、さらなるトップ層が必要に応じてコア層に接着されている多層複合体に関する。本発明によれば、もし２つのトップ層が設けられている場合、コア層はサンドイッチ様式でこれらのトップ層によって取り囲まれている。
【０２２５】
好ましくは、多層複合体において、波ピーク（又は波トラフ）に位置する要素の領域、すなわちエッジは、片方又は両方のトップ層に接着される。
【０２２６】
本発明によれば、多層複合体は、例えば、チップボード又はＯＳＢボードの嵩密度よりもかなり低い嵩密度を有しながら、同等又はより高い弾性率を示すことができる。これはアプリケーションにとって非常に有利である。好ましくは、このタイプの多層複合体は、チップボード又はＯＳＢボードの嵩密度のわずか５０％〜８０％、好ましくは６０％〜７０％である嵩密度を有する。
【０２２７】
第７の態様：変形コア層
一実施形態において、第３の態様で定義したとおりの又は第４の態様で定義したとおりの方法により製造された本発明に従うコア層を、３次元物体、すなわち三次元的に変形した物体を製造することができる圧縮変形工程にかけることができる。この目的のために、コア層は、適切なプレスツールで変形させることができる。この変形は、コア層の製造中又は製造後に行うことができる。
【０２２８】
一実施形態において、コア層のエッジのみが変形され、好ましくは圧縮によって変形される。したがって、コア層のエッジにある空洞部を封止することが可能である。この圧縮変形は、コア層の組み立て中に行うことができるが、例えば、エッジでの接着剤の熱軟化によって、後の段階で、コア層の組み立て後に行うこともできる。この実施形態は、バー構造をコア層及び／又はコア層のエッジに導入できるという利点を提供する。
【０２２９】
この可能性は、コア層のエッジ部にクラウン状のプロファイル、すなわち丸みを帯びたプロファイルを提供する圧縮中に生じる。これは、例えば、高品質の家具部品ではしばしば望ましい。
【０２３０】
さらなる実施形態において、エッジ領域に加えて、又は、エッジ領域とは別に、エッジ領域だけでなくコア層のさらなる領域を圧縮変形することができる。
【０２３１】
圧縮変形による三次元木質物体の製造方法は、旧東ドイツ国特許第２７１８７０号明細書及びドイツ国特許第１０１  ２４  ９１２号明細書に記載されている。これらの文献に開示されているプロセス条件は、本発明に従うコア層にも適用することができる。
【０２３２】
したがって、第７の態様において、本発明は、第１の態様で定義したとおりの軽量建築ボード要素を有する又は第２の態様で定義したとおりの方法により製造された軽量建築ボード要素を有する変形コア層であって、軽量建築ボード要素が少なくとも部分的に変形されており、少なくとも、段階（Ｕ）： 
（Ｕ）第３の態様で定義したとおりのコア層又は第４の態様で定義したとおりの方法により製造されたコア層を圧縮変形させる段階；
を含む方法によって製造することができる変形コア層に関する。
【０２３３】
第８の態様：変形多層複合体
一実施形態において、第５の態様で定義したとおりの又は第６の態様で定義したとおりの方法により製造された本発明に従う多層複合体を圧縮変形段階にかけることもでき、３次元物体を製造することができる。この圧縮変形は、第７の態様で定義したように行うことができる。
【０２３４】
したがって、第８の態様において、本発明は、少なくとも第１のトップ層又は第１及び第２のトップ層を含む変形多層複合体であって、コア層が第３の態様で定義したとおりのコア層であるか、又は第４の態様で定義したとおりの方法により製造されたコア層であり、コア層が、第１のトップ層又は第１及び第２のトップ層に接着されており、
もし当該多層複合体が第２のトップ層を有する場合には、コア層が第１のトップ層と第２のトップ層の間に配置されており、
コア層と第１のトップ層、又は、コア層と第１及び第２のトップ層とが、少なくとも部分的に変形されており、少なくとも、段階（Ｖ）：
（Ｖ）第５の態様で定義したとおりの多層複合体又は第６の態様で定義したとおりの方法により製造された多層複合体を圧縮変形させる段階；
を含む、
変形多層複合体に関する。
【０２３５】
第９の態様：用途
第９の態様では、本発明は、
シェルの建造、建築物の建築、プレハブの建造、改修、内装工事、遮音及び断熱、内装品、家具、ドア及びドアパネル、装飾、及び自動車及びモーターホームの組み立て、船舶及び航空機の内装の分野においての、並びに、包装技術においての、又は、段ボールの代用品としての、
第１の態様で定義したとおりの軽量建築ボード要素、もしくは、第２の態様で定義したとおりの方法により製造された軽量建築ボード；もしくは
第３の態様で定義したとおりのコア層、もしくは、第４の態様で定義したとおりの方法により製造されたコア層；もしくは
第５の態様で定義したとおりの多層複合体、もしくは、第６の態様で定義したとおりの方法により製造された多層複合体；もしくは
第７の態様で定義したとおりの変形コア層；又は
第８の態様で定義したとおりの変形多層複合体の使用に関する。
【０２３６】
包装技術の分野で使用される場合、頻繁に使用される段ボールと置き換えることもできる。これは、段ボールに基づく包装に必要とされる比較的大量を、比較的少量の軽量建築ボード要素、コア層、多層複合体、変形コア層及び変形多層複合体に置き換えることができるという利点を提供する。
【０２３７】
したがって、本発明はまた、段ボールの代用品として、
第１の態様で定義したとおりの軽量建築ボード要素、もしくは、第２の態様で定義したとおりの方法により製造された軽量建築ボード；もしくは
第３の態様で定義したとおりのコア層、もしくは、第４の態様で定義したとおりの方法により製造されたコア層；もしくは
第５の態様で定義したとおりの多層複合体、もしくは、第６の態様で定義したとおりの方法により製造された多層複合体；もしくは
第７の態様で定義したとおりの変形コア層；又は
第８の態様で定義したとおりの変形多層複合体の使用に関する。
【実施例】
【０２３８】
本発明の例示的な実施形態を図面に概略的に示す。それらは、図面を参照してより詳細に説明される。
【０２３９】
図
図１は、少なくとも１つの波、この場合は正弦波を有する軽量建築ボード要素の概略側面図を示す。波は、デカルト座標系においてｘ方向に広がっており、波の振動面はｘ−ｚ平面内にあるか又はｘ−ｚ平面と平行である。波は、小板状領域ａ及びｂが存在し、小板状領域ａ及びｂがそれらの間に共通のエッジｃを囲んでいると記載することもできる。小板状領域は湾曲しており、エッジも曲面である。
【０２４０】
図２は、図１に従う軽量建築要素のｘ−ｙ平面の上面図であり、実線は波ピーク（正の半波）を象徴し、破線は波トラフ（負の半波）を象徴している。
【０２４１】
図３は、図２に従う軽量建築要素のｘ−ｙ平面の上面図であり、ここで、第１の波の波ピーク及び波トラフは変形されており、すなわち、第１の波は、それに重ね合わされた第２の波を有し、前記第２の波は正弦波である。この場合、第１の波が、空間軸ｘ、ｙ及びｚを有するデカルト座標系においてｘ方向に広がっている場合、及び、第１の波の振動面がｘ−ｙ平面と平行である場合に、第１の波の振動面は第２の波の振動面に対して垂直であり、
第２の波はｙ方向に広がっており、その振動面はｘ−ｙ平面内にあるか又はｘ−ｙ平面と平行である。
【０２４２】
図４は、図３に従う軽量建築ボード要素に基づく軽量建築ボード要素の側面図を示しており、ここで、第２の波は変形されており、すなわち、第２の波は、それに重ね合わされた第３の波を有し、前記第３の波は正弦波である。この場合、第１の波が、空間軸ｘ、ｙ及びｚを有するデカルト座標系においてｘ方向に広がっている場合、及び、振動面がｘ−ｙ平面と平行である場合、第１の波の振動面は第２の波の振動面に対して垂直であり、
第２の波はｙ方向に広がっており、その振動面はｘ−ｙ平面内にあるか又はｘ−ｙ平面と平行であり、第３の波の振動面はｙ−ｚ平面と平行であり、第３の波はｙ方向に広がっている。
【０２４３】
図４は、また、図２に従う軽量建築ボード要素に基づく軽量建築ボード要素の側面図を示し、ここで、第１の波は変形されており、すなわち、第１の波は、それに重ね合わされた第２の波を有する。この場合、第１の波が、空間軸ｘ、ｙ及びｚを有するデカルト座標系においてｘ方向に広がっており、その振動面がｘ−ｚ平面内に延びているか又はｘ−ｚ平面と平行である場合に、第１の波の振動面は第２の波の振動面に対して垂直に延びており、
第２の波はｙ方向に広がっており、第２の波の振動面はｘ−ｚ平面内に延びているか又はｘ−ｚ平面と平行に延びている。
【０２４４】
図５は、図３に従う構成の概略斜視図を示す。正弦波の第１の波の上に正弦波の第２の波が重ね合わされており、及び／又は、正弦波の第１の波ピーク及び波トラフがそれら自体正弦波形に波打っている。
【０２４５】
適用例
一適用例では、一方の側では、平らなトップ層を、そして、反対側では、波状プロファイルを有し、チップボードトップ層チップとチップボード接着剤の混合物からなる５ｍｍ厚の大判トップ層を、対応するプロファイルを有する加熱されたプレス板によって、１８０℃のプレス温度及び４分間のプレス時間でプレスした。波高は、波長６ｍｍで３．５ｍｍと測定された。
【０２４６】
これと平行して、同じ波測定値及び厚さ０．６ｍｍを有し、出発材料が同じである大判波要素を、対応するプロファイル対のプレス板によって製造した。プレス後、波ピークと波トラフをローラーグルーイングマシンで接着した。これに続いて、ローラーカッターにより幅４０ｍｍのストリップに分割し、次に、長さ３０〜４５ｍｍの粒子に破砕した。これらの粒子（軽量建築ボード要素）を、予め完成したトップ層上に、波プロファイルを上に向けて、高さ２８ｍｍまで、スプレッダーにより層状に広げた。最後に、上側のトップ層を適用し、プレスされたパケットを１８０℃の温度で、最大２５ｍｍまでの圧縮でプレスした。
【０２４７】
２５０ｋｇ／ｍ３の密度を有し、ベニヤ又はフィルムで封止された閉鎖表面を有する軽量建築ボードが得られた。
【図１】
2019507260.tif 000003
【図２】
2019507260.tif 000004
【図３】
2019507260.tif 000005
【図４】
2019507260.tif 000006
【図５】
2019507260.tif 000007
【図６】
2019507260.tif 000008
【国際調査報告】
2019507260.tif 000009
2019507260.tif 000010
2019507260.tif 000011
2019507260.tif 000012
2019507260.tif 000013
2019507260.tif 000014
2019507260.tif 000015
2019507260.tif 000016
2019507260.tif 000017
2019507260.tif 000018